(57)【要約】【課題】斜め方向のコントラストに優れ、広帯域且つ広視野角である楕円偏光板を、低コストで均一な光学特性を有するように製造可能な製造方法を提供する。【解決手段】本発明に係る楕円偏光板の製造方法は、保護フィルム１２上にｎｚ＞ｎｘ＝ｎｙの屈折率特性を有する第１の複屈折層１３を形成する第１の複屈折層形成工程と、第１の複屈折層１３上にｎｘ＞ｎｙ＝ｎｚの屈折率特性を有する第２の複屈折層１４を形成する第２の複屈折層形成工程と、第２の複屈折層１４上にｎｘ＞ｎｙ＞ｎｚの屈折率特性を有する第３の複屈折層１５を形成する第３の複屈折層形成工程と、保護フィルム１２の第１の複屈折層が形成されない側の面に偏光子１１を積層する偏光子積層工程とを含み、第２の複屈折層は、ラビングロール４と、ラビングロール４の直下に位置する複数のバックアップロール５１とでラビング処理されたプラスチックフィルムＦ表面に形成され、第１の複屈折層１３上に転写される。【選択図】図１
2008209652.tif 000002
【特許請求の範囲】
【請求項１】
保護フィルム上にｎｚ＞ｎｘ＝ｎｙの屈折率特性を有する第１の複屈折層を形成する第１の複屈折層形成工程と、
前記第１の複屈折層上にｎｘ＞ｎｙ＝ｎｚの屈折率特性を有する第２の複屈折層を形成する第２の複屈折層形成工程と、
前記第２の複屈折層上にｎｘ＞ｎｙ＞ｎｚの屈折率特性を有する第３の複屈折層を形成する第３の複屈折層形成工程と、
前記保護フィルムの前記第１の複屈折層が形成されない側の面に偏光子を積層する偏光子積層工程とを含み、
前記第２の複屈折層形成工程は、
長尺のプラスチックフィルムの表面をプラスチックフィルムの搬送方向に対して直角方向から回転軸を傾斜させたラビングロールによって擦るラビング処理工程と、
前記ラビング処理工程を経たプラスチックフィルムの表面に液晶性分子を塗工し、該塗工した液晶性分子を固定して、前記プラスチックフィルム上にｎｘ＞ｎｙ＝ｎｚの屈折率特性を有する第２の複屈折層を形成する複屈折層形成工程と、
前記プラスチックフィルム上に形成された第２の複屈折層を前記第１の複屈折層上に転写する転写工程とを含んでおり、
前記ラビング処理工程において、金属表面を有する搬送ベルトによって前記長尺のプラスチックフィルムを支持して搬送すると共に、前記プラスチックフィルムを支持する搬送ベルトの下面を支持するバックアップロール機構を配設し、
前記バックアップロール機構は、前記搬送ベルトの搬送方向に沿ってそれぞれ回転する複数のバックアップロールを備え、
前記複数の各バックアップロールは、前記ラビングロールの直下であって、前記ラビングロールの回転軸と略平行な直線に沿って配設されていることを特徴とする楕円偏光板の製造方法。
【請求項２】
前記第２の複屈折層は１／２波長板として機能し、前記第３の複屈折層は１／４波長板として機能することを特徴とする請求項１に記載の楕円偏光板の製造方法。
【請求項３】
前記保護フィルムの厚み方向の位相差値Ｒｔｈ［５９０］の絶対値Ａに対する、前記第１の複屈折層の厚み方向の位相差値Ｒｔｈ［５９０］の絶対値Ｂの比Ｂ／Ａが、１．１≦Ｂ／Ａ≦４．０を満足することを特徴とする請求項１又は２に記載の楕円偏光板の製造方法。
【請求項４】
前記バックアップロール機構は、
前記ラビングロールの回転軸と略平行な直線に沿って配設された台座部と、
前記搬送ベルト表面の法線周りに回転可能に前記台座部上に軸支された複数の支持部とをさらに備え、
前記複数の各バックアップロールは、前記複数の各支持部に前記搬送ベルトの搬送方向に沿って回転可能に軸支されていることを特徴とする請求項１から３の何れかに記載の楕円偏光板の製造方法。
【請求項５】
前記バックアップロール機構は、前記ラビングロールの回転軸を前記搬送ベルトの搬送方向に対して直角方向から傾斜させた場合に、これに伴って前記台座部も傾斜するように前記ラビングロールと前記台座部とを連結する連結機構をさらに備えることを特徴とする請求項４に記載の楕円偏光板の製造方法。
【発明の詳細な説明】
【技術分野】
【０００１】
本発明は、楕円偏光板の製造方法に関し、特に、斜め方向のコントラストに優れ、広帯域且つ広視野角である楕円偏光板を、低コストで均一な光学特性を有するように製造可能な製造方法に関する。
【背景技術】
【０００２】
液晶表示装置やエレクトロルミネッセンス（ＥＬ）ディスプレイ等の各種画像表示装置には、一般に、光学的な補償を行うために、楕円偏光板が使用されている。かかる楕円偏光板は、通常、偏光フィルムと１／４波長板とを組み合わせることによって製造されている。
【０００３】
しかし、１／４波長板は、波長が短波長側になるに従って位相差値が大きくなる特性である、いわゆる「正の波長分散特性」を示し、また、その波長分散特性が大きいものが一般的である。このために、１／４波長板は、広い波長範囲にわたって、所望の光学特性（例えば、１／４波長板としての機能）を発揮できないという問題がある。このような問題を回避するために、近年、長波長側になるに従って位相差値が大きくなる波長分散特性である、いわゆる「逆分散特性」を示す位相差板として、例えば、変性セルロース系フィルム及び変性ポリカーボネート系フィルムが提案されている。しかし、これらのフィルムにはコストの面で問題がある。
【０００４】
そこで、現在では、正の波長分散特性を有する１／４波長板に、例えば、長波長側になるに従って位相差値が大きくなる位相差板や、１／２波長板を組み合わせることによって、上記１／４波長板の波長分散特性を補正する方法が採用されている（例えば、特許文献１参照）。しかしながら、近年、画像表示装置の高精細化が進み、これに伴って、楕円偏光板の斜め方向のコントラストや視野角等について、さらなる改善が求められている（第１の課題）。
【０００５】
一方、従来より、基材の表面上に液晶材料を塗布して配向させることにより製造される種々の位相差板などの光学フィルムが知られている。このような光学フィルムの製造工程においては、液晶材料を基材表面上で配向させるために、例えば起毛布によって基材表面を一方向に擦るラビング処理を施すのが一般的である。このようなラビング処理は、製造効率及びコスト面から、長尺のプラスチックフィルムを基材として用いた、いわゆるロール・ツー・ロール方式で連続的に行うことが好ましい。
【０００６】
従って、従来より、位相差板等の光学フィルムを製造するに際し、上記のようなロール・ツー・ロール方式によって長尺フィルムに連続的にラビング処理を施す種々の方法が提案されている。
【０００７】
例えば、特許文献２には、鏡面仕上げをされた金属表面を有する搬送ベルトにて長尺フィルムを搬送しながら、搬送ベルト上に配置されたラビングロールで前記フィルム表面にラビング処理を施すことを特徴とするラビング方法が提案されている。
【０００８】
また、特許文献３には、長尺フィルムをラビングロールと該ラビングロールに対向して配置されたバックアップロールとの間に連続的に搬送させながら、前記ラビングロールで前記フィルム表面にラビング処理を施すことを特徴とするラビング方法が提案されている。
【０００９】
光学フィルムを製造するに際し、ラビング処理を施す基材としては、一般的に、直鎖状の構造を有する材料、例えば、トリアセチルセルロース（ＴＡＣ）フィルムなどが用いられている。また、ラビング処理を施した基材（フィルム）の表面に塗布する液晶材料としては、１つ又はそれ以上の官能基を有する液晶性分子が用いられている。そして、液晶性分子を適宜の有機溶媒などを用いて溶液化し、ラビング処理を施したフィルムの表面に塗布した後、乾燥・配向させ、適宜の紫外線などを露光して架橋させて固定することにより光学フィルムを製造している。
【００１０】
しかしながら、例えば、長尺のＴＡＣフィルム等を基材として用い、ロール・ツー・ロール方式によって連続的にラビング処理を施す場合、ラビング処理を施す前のロールに巻回した状態の基材にブロッキング（基材同士が光学的に界面を有さずに密着する現象）が生じる場合がある。
【００１１】
上記のような基材においては、ブロッキングが生じた部分の表面状態が変化するため、当該基材にラビング処理を施しても、ブロッキングが生じた部分とそれ以外の部分とでは配向特性が変化し、液晶性分子にドメインが発生することによって均一な配向状態が得られない場合があるという問題がある。例えば、製造する光学フィルムが、液晶表示装置に用いられる位相差板である場合、画面内での均一性が重要であるため、上記のような不均一な配向状態の位相差板では殆ど商品価値が得られないことになる（第２の課題）。
【００１２】
ブロッキングが生じた基材についても均一な配向特性を得るためには、例えば、特許文献２に記載の方法においてラビングロールの押し込み量を大きくすることが考えられる。しかしながら、特許文献２に記載の方法では、搬送ベルトの下面を支持するバックアップロールが無いため、押し込み量を大きくし過ぎると、搬送ベルトの弛み、ひいてはフィルムの弛みの影響等により安定した状態でラビング処理が施せないという問題がある。
【００１３】
また、特許文献３に記載の方法においてラビングロールの押し込み量を大きくすることによっても、ブロッキングが生じた基材について均一な配向特性が得られる可能性があると考えられる。しかしながら、特許文献３に記載の方法では、フィルムの搬送方向に沿って回転する１本のバックアップロールしか配置していないため、特にラビングロールの回転軸をフィルムの搬送方向に対して直角方向から傾斜させた際に、フィルムの弛みの影響等により安定した状態でラビング処理が施せないという問題がある。
【００１４】
上記のような問題を解決するには、フィルムを支持する搬送ベルトの下面を、互いに略平行に配設され、搬送ベルトの搬送方向に沿って回転する複数の棒状のバックアップロールで支持することも考えられる。しかしながら、特にラビングロールの回転軸をフィルムの搬送方向に対して直角方向から傾斜させた際には、搬送ベルトの弛み、ひいてはフィルムの弛みの影響を十分に回避できないという問題が残る。
【特許文献１】特許第３１７４３６７号公報
【特許文献２】特開２００４−１７０４５４号公報
【特許文献３】特開平６−１１００５９号公報
【発明の開示】
【発明が解決しようとする課題】
【００１５】
本発明は、かかる従来技術における第１及び第２の課題を解決するべくなされたものであり、斜め方向のコントラストに優れ、広帯域且つ広視野角の楕円偏光板を、低コストで均一な光学特性を有するように製造可能な製造方法を提供することを目的とする。
【課題を解決するための手段】
【００１６】
上記課題を解決するべく、本発明の発明者らは、鋭意検討した結果、第１の課題については、
（１）保護フィルム上にｎｚ＞ｎｘ＝ｎｙの屈折率特性を有する第１の複屈折層を形成し、第１の複屈折層上にｎｘ＞ｎｙ＝ｎｚの屈折率特性を有する第２の複屈折層を形成し、第２の複屈折層上にｎｘ＞ｎｙ＞ｎｚの屈折率特性を有する第３の複屈折層を形成し、保護フィルムの第１の複屈折層が形成されない側の面に偏光子を積層することにより、斜め方向のコントラストに優れ、広帯域且つ広視野角の楕円偏光板を製造できることを見出した。
【００１７】
また、第２の課題については、
（２）ラビング処理を施す際に長尺のプラスチックフィルムを支持して搬送する搬送ベルトの下面に、ラビングロールの直下であってラビングロールの回転軸と略平行な直線に沿って複数のバックアップロールを配設することにより、ラビングロールの回転軸をフィルムの搬送方向に対して直角方向から傾斜させ、ラビングロールの押し込み量を大きくしたとしても、搬送ベルトの平坦度が向上して弛みが生じ難いこと、
（３）各バックアップロールが搬送ベルトの搬送方向に沿って回転するように構成することにより、各バックアップロールの回転が搬送ベルトの搬送方向への移動ひいてはプラスチックフィルムの搬送を阻害しないこと、
（４）上記（２）及び（３）により、安定した状態でラビング処理を施すことが可能となり、プラスチックフィルムに均一な配向特性を付与することができ、ひいては均一な光学特性を有する楕円偏光板を製造可能であること、
を見出した。
本発明の発明者らは、上記の新しい知見（１）〜（４）に基づき、本発明を完成させたものである。
【００１８】
すなわち、本発明は、保護フィルム上にｎｚ＞ｎｘ＝ｎｙの屈折率特性を有する第１の複屈折層を形成する第１の複屈折層形成工程と、前記第１の複屈折層上にｎｘ＞ｎｙ＝ｎｚの屈折率特性を有する第２の複屈折層を形成する第２の複屈折層形成工程と、前記第２の複屈折層上にｎｘ＞ｎｙ＞ｎｚの屈折率特性を有する第３の複屈折層を形成する第３の複屈折層形成工程と、前記保護フィルムの前記第１の複屈折層が形成されない側の面に偏光子を積層する偏光子積層工程とを含み、前記第２の複屈折層形成工程は、長尺のプラスチックフィルムの表面をプラスチックフィルムの搬送方向に対して直角方向から回転軸を傾斜させたラビングロールによって擦るラビング処理工程と、前記ラビング処理工程を経たプラスチックフィルムの表面に液晶性分子を塗工し、該塗工した液晶性分子を固定して、前記プラスチックフィルム上にｎｘ＞ｎｙ＝ｎｚの屈折率特性を有する第２の複屈折層を形成する複屈折層形成工程と、前記プラスチックフィルム上に形成された第２の複屈折層を前記第１の複屈折層上に転写する転写工程とを含んでおり、前記ラビング処理工程において、金属表面を有する搬送ベルトによって前記長尺のプラスチックフィルムを支持して搬送すると共に、前記プラスチックフィルムを支持する搬送ベルトの下面を支持するバックアップロール機構を配設し、前記バックアップロール機構は、前記搬送ベルトの搬送方向に沿ってそれぞれ回転する複数のバックアップロールを備え、前記複数の各バックアップロールは、前記ラビングロールの直下であって、前記ラビングロールの回転軸と略平行な直線に沿って配設されていることを特徴とする楕円偏光板の製造方法を提供するものである。
【００１９】
本発明によれば、保護フィルム上にｎｚ＞ｎｘ＝ｎｙの屈折率特性を有する第１の複屈折層が形成され、第１の複屈折層上にｎｘ＞ｎｙ＝ｎｚの屈折率特性を有する第２の複屈折層が形成され、第２の複屈折層上にｎｘ＞ｎｙ＞ｎｚの屈折率特性を有する第３の複屈折層が形成され、保護フィルムの第１の複屈折層が形成されない側の面に偏光子が積層された楕円偏光板が得られる。かかる楕円偏光板は、斜め方向のコントラストに優れ、広帯域且つ広視野角である。このため、これを液晶表示装置やエレクトロルミネッセンス（ＥＬ）ディスプレイ等の各種画像表示装置に配置することにより、各種画像表示装置における斜め方向のコントラストを改善できる共に、視野角を大きくすることができる。また、第２の複屈折層は、ラビング処理されたプラスチックフィルム上に形成された後、当該プラスチックフィルムから第１の複屈折層に転写される。このように第２の複屈折層が転写されることで、楕円偏光板にはラビング処理されたプラスチックフィルムが含まれず、楕円偏光板の厚みを格段に薄くすることができる。よって、本発明によって製造された楕円偏光板は、各種画像表示装置の薄型化に大きく貢献することができる。
【００２０】
なお、本発明において、「ｎｘ」は、各層の面内の屈折率が最大になる方向（すなわち、遅相軸方向）の屈折率を、「ｎｙ」は、各層の面内で遅相軸に垂直な方向（すなわち、進相軸方向）の屈折率を、「ｎｚ」は、各層の厚み方向の屈折率を意味する。また、「ｎｙ＝ｎｚ」とは、ｎｙとｎｚとが厳密に等しい場合のみならず、ｎｙとｎｚとが実質的に等しい場合も包含する意味である。実質的に等しいとは、楕円偏光板の全体的な光学特性に実用上の影響を与えない範囲でｎｙとｎｚとが異なる場合も包含する意味である。
【００２１】
また、本発明によれば、ロール・ツー・ロール方式によって長尺のプラスチックフィルムに連続的にラビング処理を施すことが可能であるため、低コストで楕円偏光板を製造することが可能である。また、本発明によれば、プラスチックフィルムを支持する搬送ベルトの下面を支持するバックアップロール機構が、ラビングロールの直下であって、ラビングロールの回転軸と略平行な直線に沿って配設された複数のバックアップロールを備える。そのため、ラビングロールの回転軸が搬送ベルトの搬送方向に対して直角方向から傾斜していても、各バックアップロールは、プラスチックフィルム及び搬送ベルトを介して、傾斜したラビングロールの直下に配設されることになる。さらに、本発明によれば、各バックアップロールが、搬送ベルトの搬送方向（プラスチックフィルムの搬送方向）に沿ってそれぞれ回転するため、各バックアップロールの回転が搬送ベルトの搬送方向への移動ひいてはプラスチックフィルムの搬送を阻害することもない。従って、たとえラビングロールの回転軸が搬送ベルトの搬送方向に対して直角方向から傾斜した状態でラビングロールの押し込み量を大きくしたとしても、搬送ベルトの平坦度が向上して弛みが生じ難く且つ搬送ベルトの移動が阻害されることもなく、安定した状態でラビング処理を施すことが可能である。この結果、プラスチックフィルムに均一な配向特性を付与することができ、均一な光学特性を有する第２の複屈折層、ひいては均一な光学特性を有する楕円偏光板を製造することが可能である。
【００２２】
好ましくは、前記第２の複屈折層は１／２波長板として機能し、前記第３の複屈折層は１／４波長板として機能する。
【００２３】
なお、本発明において、「１／２波長板」とは、光の波長（通常、可視光領域）に対して、面内位相差値（＝（ｎｘ−ｎｙ）×ｄ（ｄ：層の厚み（ｎｍ）））が約１／２であるものを意味し、ある特定の振動方向を有する直線偏光を該直線偏光の振動方向と直交する振動方向を有する直線偏光に変換したり、右円偏光を左円偏光に（又は、左円偏光を右円偏光に）変換する機能を有する。また、本発明において、「１／４波長板」とは、光の波長（通常、可視光領域）に対して、面内位相差値が約１／４であるものを意味し、ある特定の波長の直線偏光を円偏光に（又は、円偏光を直線偏光に）変換する機能を有する。
【００２４】
好ましくは、前記保護フィルムの厚み方向の位相差値Ｒｔｈ［５９０］の絶対値Ａに対する、前記第１の複屈折層の厚み方向の位相差値Ｒｔｈ［５９０］の絶対値Ｂの比Ｂ／Ａが、１．１≦Ｂ／Ａ≦４．０を満足する構成とされる。
【００２５】
Ｒｔｈ［５９０］は、２３℃における波長５９０ｎｍの光で測定した測定対象の層の厚み方向の位相差値（＝（ｎｘ−ｎｙ）×ｄ（ｄ：測定対象の層の厚み（ｎｍ）））を意味する。保護フィルムと第１の複屈折層の厚み方向の位相差値がこのような関係を有することにより、保護フィルムの位相差を良好に補償することが可能となり、結果として、斜め方向のコントラストが極めて優れた楕円偏光板が得られる。
【００２６】
好ましくは、前記バックアップロール機構は、前記ラビングロールの回転軸と略平行な直線に沿って配設された台座部と、前記搬送ベルト表面の法線周りに回転可能に前記台座部上に軸支された複数の支持部とをさらに備え、前記複数の各バックアップロールは、前記複数の各支持部に前記搬送ベルトの搬送方向に沿って回転可能に軸支される。
【００２７】
かかる好ましい構成によれば、ラビングロールの回転軸が搬送ベルトの搬送方向に対して直角方向から傾斜していても、バックアップロール機構を構成する台座部を同じ様に傾斜させる（すなわち、前記傾斜したラビングロールの回転軸と略平行な直線に沿うように台座部を傾斜させる）ことにより、搬送ベルトの移動に伴って（搬送ベルト下面から付与される摩擦力によって）支持部に軸支されたバックアップロールが搬送ベルトの搬送方向に沿って回転する向きとなるように、台座部に軸支された支持部が自然に回転することになる。換言すれば、ラビングロールの傾斜角度が固定ではなく、傾斜角度の設定値を変更したとしても、台座部をラビングロールと同様の傾斜角度に変更するだけで、各バックアップロールがラビングロールの直下に配設され且つ搬送ベルトの搬送方向に沿って回転する状態にすることが可能である。
【００２８】
より好ましくは、前記バックアップロール機構は、前記ラビングロールの回転軸を前記搬送ベルトの搬送方向に対して直角方向から傾斜させた場合に、これに伴って前記台座部も傾斜するように前記ラビングロールと前記台座部とを連結する連結機構をさらに備える。
【００２９】
かかる好ましい構成によれば、ラビングロールの回転軸を搬送ベルトの搬送方向に対して直角方向から傾斜させた場合に、これに伴って台座部も傾斜するようにラビングロールと台座部とを連結する連結機構を備えるため、ラビングロールとバックアップロール機構（台座部）とを個別に傾斜させる構成に比べて、設定が極めて容易であるという利点を有する。
【００３０】
なお、前記ラビングロールの回転軸は、プラスチックフィルムの搬送方向に対して直角方向から０°を超え４５°以下に傾斜させることが好ましい。
【００３１】
ここで、前記複数のバックアップロールについて、隣接する各バックアップロールの回転軸方向の中心間距離を２００ｍｍよりも大きく設定する場合には、搬送ベルトの平坦度が低下することにより、配向ムラが生じ外観不良が発生する虞がある。一方、前記中心間距離を６０ｍｍよりも小さく設定する場合には、バックアップロールを支持する部材の幅が小さくなり、バックアップロールを安定して保持する強度が低下するため、搬送ベルトの平坦度が低下する。従って、上記のような問題を確実に回避するには、隣接する各バックアップロールの回転軸方向の中心間距離は、６０ｍｍ以上２００ｍｍ以下に設定することが好ましく、７０ｍｍ以上１５０ｍｍ以下に設定することがより好ましい。
【００３２】
また、前記複数の各バックアップロールの回転軸方向の幅を２０ｍｍよりも小さく設定する場合には、摩擦熱により搬送ベルトを傷つける可能性が生じる。一方、前記幅を１５０ｍｍよりも大きく設定する場合には、ラビングロールの回転軸をプラスチックフィルムの搬送方向に対して直角方向から傾斜させたときに、バックアップロールをラビングロールの直下に配置することが困難になり、搬送ベルトの平坦度が低下する結果、配向ムラが生じ外観不良が発生する虞がある。従って、上記のような問題を確実に回避するには、複数の各バックアップロールの回転軸方向の幅は、２０ｍｍ以上１５０ｍｍ以下に設定することが好ましく、２５ｍｍ以上７０ｍｍ以下に設定することがより好ましい。
【００３３】
本発明に係る製造方法は、前記プラスチックフィルムがトリアセチルセルロースフィルム又はポリエチレンテレフタレートフィルムである場合に特に有効である。
【００３４】
前記ラビングロールには、起毛布が巻回されていることが好ましく、この起毛布としては、例えば、レーヨン、コットン、ナイロン、トリアセテート及びこれらの混合物の何れかを用いることが好ましい。
【００３５】
さらに、前記搬送ベルトの厚みとしては、容易に弛まないようにする一方で可撓性を付与するべく、好ましくは０．５ｍｍ〜２．０ｍｍ（より好ましくは０．７〜１．５ｍｍ）とされる。
【発明の効果】
【００３６】
本発明に係る楕円偏光板の製造方法によれば、斜め方向のコントラストに優れ、広帯域且つ広視野角である楕円偏光板が得られる。このため、この楕円偏光板を各種画像表示装置に配置することにより、各種画像表示装置における斜め方向のコントラストが改善され、視野角を大きくすることができる。また、第２の複屈折層は、ラビング処理されたプラスチックフィルム上に形成された後、当該プラスチックフィルムから第１の複屈折層に転写される。このように第２の複屈折層が転写されることで、楕円偏光板には、ラビング処理されたプラスチックフィルムが含まれないため、楕円偏光板の厚みを格段に薄くすることができる。よって、本発明によって製造された楕円偏光板は、各種画像表示装置の薄型化に大きく貢献することができる。さらに、ラビングロールの回転軸をフィルムの搬送方向に対して直角方向から傾斜させた場合であっても、低コストで均一な光学特性を有する楕円偏光板を製造することが可能である。具体的には、表面に異物の付着が生じ難く、良好な楕円偏光板の外観を維持することが可能である。これは、ラビングロールの直下に複数のバックアップロールをその回転軸方向の中心間距離を所定の値にして配置することにより、搬送ベルトの平坦度が向上するためである。
【発明を実施するための最良の形態】
【００３７】
以下、添付図面を参照しつつ、本発明の一実施形態について説明する。
【００３８】
Ｉ．楕円偏光板の構成
まず最初に、本発明に係る製造方法によって製造される楕円偏光板の構成例について説明する。
【００３９】
＜楕円偏光板の全体構成＞
図１は、本実施形態に係る製造方法によって製造される楕円偏光板の概略構成を示す断面図である。図１に示すように、本実施形態に係る楕円偏光板１０は、保護フィルム１２と、保護フィルム１２上に形成された第１の複屈折層１３と、第１の複屈折層１３上に形成された第２の複屈折層１４と、第２の複屈折層１４上に形成された第３の複屈折層１５と、保護フィルム１２の第１の複屈折層１３が形成されない側の面に積層された偏光子１１とを備える。なお、実用的には、本実施形態に係る楕円偏光板１０は、偏光子１１の保護フィルム１２が積層されない側の面に積層された第２の保護フィルム１６を備える。
【００４０】
第１の複屈折層１３は、ｎｚ＞ｎｘ＝ｎｙの屈折率特性を有する。第２の複屈折層１４は、ｎｘ＞ｎｙ＝ｎｚの屈折率特性を有し、第３の複屈折層１５は、ｎｘ＞ｎｙ＞ｎｚの屈折率特性を有する。さらに、保護フィルム１２の厚み方向の位相差値Ｒｔｈ［５９０］の絶対値Ａに対する、第１の複屈折層１３の厚み方向の位相差値Ｒｔｈ［５９０］の絶対値Ｂの比Ｂ／Ａは、好ましくは１．１≦Ｂ／Ａ≦４．０の範囲、より好ましくは１．５≦Ｂ／Ａ≦３．０の範囲とされる。保護フィルム１２と第１の複屈折層１３との厚み方向の位相差値Ｒｔｈ［５９０］の絶対値がこのような関係を有することにより、保護フィルム１２の位相差を良好に補償することが可能となり、結果として、楕円偏光板１０の斜め方向のコントラストが極めて優れる。Ｒｔｈ［５９０］は、２３℃における波長５９０ｎｍの光で測定した測定対象の層の厚み方向の位相差値（＝（ｎｘ−ｎｙ）×ｄ（ｄ：測定対象の層の厚み（ｎｍ）））を意味する。
【００４１】
図２は、図１に示す楕円偏光板１０を構成する各層の吸収軸と遅相軸との関係を説明する分解斜視図である（なお、図２においては、見易くするために第２の保護フィルム１６を省略している。）。第２の複屈折層１４は、その遅相軸Ｂが偏光子１１の吸収軸Ａに対して所定の角度αを成すように積層されている。角度αは、好ましくは、＋８°≦α≦＋３８°または−３８°≦α≦−８°、より好ましくは＋１３°≦α≦＋３３°または−３３°≦α≦−１３°、特に好ましくは＋１９°≦α≦＋２９°または−２９°≦α≦−１９°、とりわけ好ましくは＋２１°≦α≦＋２７°または−２７°≦α≦−２１°、最も好ましくは＋２３°≦α≦＋２４°または−２４°≦α≦−２３°とされる。なお、αの正、負は、吸収軸Ａに対して反時計回りの方向を正、時計回りの方向を負としている。第２の複屈折層１４の遅相軸Ｂと偏光子１１の吸収軸Ａとがこのような角度αを成すように積層されることにより、楕円偏光板１０の偏光特性が非常に優れたものになる。さらに、図２に示すように、第３の複屈折層１５は、その遅相軸Ｃが偏光子１１の吸収軸Ａに対して実質的に直交するように積層されている。「実質的に直交」とは、完全に直交する場合に限定されるものではなく、好ましくは９０°±２．０°、より好ましくは９０°±１．０°、最も好ましくは、９０°±０．５°である。
【００４２】
本実施形態の楕円偏光板１０の全体厚みは、好ましくは８０〜２５０μｍ、より好ましくは１１０〜２２０μｍ、最も好ましくは１４０〜１９０μｍとされる。この厚みは、従来の楕円偏光板で実現できる厚みに比べて格段に薄い。これは、後述のように、第２の複屈折層１４は、ラビング処理されたプラスチックフィルム上に形成された後、当該プラスチックフィルムから第１の複屈折層１３に転写されるからである。このように第２の複屈折層１４が転写されることで、楕円偏光板１０にはラビング処理されたプラスチックフィルムが含まれず、楕円偏光板１０の厚みを格段に薄くすることができる。結果として、本実施形態に係る楕円偏光板１０は画像表示装置の薄型化に大きく貢献し得る。
【００４３】
＜第１の複屈折層の構成＞
前述のように第１の複屈折層１３は、ｎｚ＞ｎｘ＝ｎｙの屈折率分布を有する。さらに、第１の複屈折層１３の厚み方向の位相差値Ｒｔｈ［５９０］の絶対値Ｂが、保護フィルム１２の厚み方向の位相差値Ｒｔｈ［５９０］の絶対値Ａに対して、前述した好ましい割合を有することによって、保護フィルム１２の位相差を良好に補償することが可能となり、結果として、楕円偏光板１０の斜め方向のコントラストが極めて良好なものになる。
【００４４】
第１の複屈折層１３の厚み方向の位相差値Ｒｔｈ［５９０］の絶対値Ｂは、保護フィルム１２の厚み方向の位相差が良好に補償されるように設定される。例えば、第１の複屈折層１３の厚み方向の位相差値Ｒｔｈ［５９０］の絶対値Ｂは、好ましくは５０〜２００ｎｍ、より好ましくは７５〜１５０ｎｍ、最も好ましくは９０〜１２０ｎｍとされる。このような絶対値Ｂが得られる第１の複屈折層１３の厚みは、使用される材料等に応じて変化し得る。例えば、第１の複屈折層１３の厚みは、好ましくは０．５〜１０μｍ、より好ましくは０．５〜８μｍ、最も好ましくは０．５〜５μｍとされる。
【００４５】
第１の複屈折層１３は、好ましくは、ホメオトロピック配向に固定された液晶性分子を含むフィルムからなる。ホメオトロピック配向させることができる液晶性分子（液晶化合物）は、液晶モノマーであっても液晶ポリマーであってもよい。代表的な液晶化合物としては、例えば、ネマチック液晶化合物が挙げられる。このような液晶化合物の配向技術に関する概説は、例えば、化学総説４４（表面の改質、日本化学会編、１５６〜１６３頁）に記載されている。
【００４６】
また、ホメオトロピック配向を形成し得る液晶性分子としては、例えば液晶性フラグメント側鎖を含有するモノマーユニット（ａ）と非液晶性フラグメント側鎖を含有するモノマーユニット（ｂ）とを含有する側鎖型液晶ポリマーが挙げられる。このような側鎖型液晶ポリマーは、垂直配向剤も垂直配向膜も用いずにホメオトロピック配向を実現することができる。これは、アルキル鎖等を有する非液晶性フラグメント側鎖を含有するモノマーユニット（ｂ）の作用により、垂直配向膜を用いなくても、例えば熱処理により液晶状態（例えば、ネマチック液晶相）が発現して、ホメオトロピック配向が実現されるものと推察される。
【００４７】
モノマーユニット（ａ）はネマチック液晶性を有する側鎖を有するものであり、例えば、一般式（ａ）で表されるモノマーユニットが挙げられる。
【００４８】
【化１】
2008209652.tif 000003
【００４９】
式（ａ）において、Ｒ１は水素原子またはメチル基であり、ａは１〜６の正の整数であり、Ｘ１は−ＣＯ２−基または−ＯＣＯ−基であり、Ｒ２はシアノ基、炭素数１〜６のアルコキシ基、フルオロ基または炭素数１〜６のアルキル基であり、ｂ及びｃはそれぞれ１または２の整数を示す。
【００５０】
また、モノマーユニット（ｂ）は、直鎖状側鎖を有するものであり、例えば、一般式（ｂ）で表されるモノマーユニットが挙げられる。
【００５１】
【化２】
2008209652.tif 000004
【００５２】
式（ｂ）において、Ｒ３は水素原子またはメチル基であり、Ｒ４は炭素数１〜２２のアルキル基、炭素数１〜２２のフルオロアルキル基、または一般式（ｂ１）で表される基である。
【００５３】
【化３】
2008209652.tif 000005
【００５４】
式（ｂ１）において、ｄは１〜６の正の整数であり、Ｒ５は炭素数１〜６のアルキル基である。
【００５５】
また、モノマーユニット（ａ）とモノマーユニット（ｂ）の割合は、目的及びモノマーユニットの種類に応じて適宜設定され得る。（ｂ）／｛（ａ）＋（ｂ）｝は、好ましくは０．０１〜０．８（モル比）、より好ましくは０．１〜０．５（モル比）とされる。モノマーユニット（ｂ）の割合が多くなると、側鎖型液晶ポリマーが液晶モノドメイン配向性を示さなくなる場合が多いからである。
【００５６】
また例えば、ホメオトロピック配向を形成し得る液晶性分子としては、前述の液晶性フラグメント側鎖を含有するモノマーユニット（ａ）と脂環族環状構造を有する液晶性フラグメント側鎖を含有するモノマーユニット（ｃ）とを含有する側鎖型液晶ポリマーが挙げられる。このような側鎖型液晶ポリマーもまた、垂直配向剤や垂直配向膜を用いずにホメオトロピック配向を実現することができる。これは、モノマーユニット（ｃ）の作用により、垂直配向膜を用いなくても、例えば熱処理により液晶状態（例えば、ネマチック液晶相）が発現して、ホメオトロピック配向が実現されるものと推察される。
【００５７】
モノマーユニット（ｃ）は、ネマッチ液晶性を有する側鎖を有するものであり、例えば、一般式（ｃ）で表されるモノマーユニットが挙げられる。
【００５８】
【化４】
2008209652.tif 000006
【００５９】
式（ｃ）においては、Ｒ６は水素原子またはメチル基であり、ｈは１〜６の正の整数であり、Ｘ２は−ＣＯ−基または−ＯＣＯ−基であり、ｅ及びｇは、それぞれ１または２の整数であり、ｆは０〜２の整数であり、Ｒ７はシアノ基、炭素数１〜１２のアルキル基である。
【００６０】
また、モノマーユニット（ａ）とモノマーユニット（ｃ）の割合は、目的及びモノマーユニットの種類に応じて適宜設定され得る。（ｃ）／｛（ａ）＋（ｃ）｝は、好ましくは０．０１〜０．８（モル比）、より好ましくは０．１〜０．６（モル比）とされる。これは、モノマーユニット（ｃ）の割合が多くなると、側鎖型液晶ポリマーが液晶モノドメイン配向性を示さなくなる場合が多いからである。
【００６１】
上記のモノマーユニットは単なる例示であり、ホメオトロピック配向を形成し得る液晶ポリマーは、上記のモノマーユニットを有するものに限られないことは言うまでもない。また、上記例示のモノマーユニットは、適宜に組み合わせることができる。
【００６２】
側鎖型液晶ポリマーの重量平均分子量は、好ましくは２，０００〜１００，０００とされる。重量平均分子量をこのような範囲に調整することにより、液晶ポリマーとしての性能が良好に発揮され得る。重量平均分子量は、より好ましくは２、５００〜５０，０００とされる。このような範囲であれば、配向層の成膜性に優れ、且つ、均一な配向状態が形成され得る。
【００６３】
上記例示の側鎖型液晶ポリマーは、モノマーユニット（ａ）、モノマーユニット（ｂ）またはモノマーユニット（ｃ）に対応するアクリル系モノマーまたはメタクリル系モノマーを共重合することにより調製され得る。モノマーユニット（ａ）、モノマーユニット（ｂ）またはモノマーユニット（ｃ）に対応するモノマーは、任意の適切な方法により合成され得る。共重合体の調整は、任意の適切なアクリル系モノマー等の重合方式（例えばラジカル重合方式、カチオン重合方式、アニオン重合方式）に準じて行うことができる。なお、ラジカル重合方式を適用する場合、各種の重合開始剤が用いられ得る。好ましい重合開始剤としては、アゾビスイソブチロニトリルまたは過酸化ベンゾイルが挙げられる。適切な（高くもなく低くもない）温度で分解し得るので、適切なメカニズム及びスピードで重合を開始できるからである。
【００６４】
ホメオトロピック配向は、側鎖型液晶ポリマーを含む液晶性組成物から形成することもできる。このような液晶性組成物は、液晶ポリマーに加えて、光重合性液晶化合物を含み得る。当該光重合性液晶化合物は、光重合性官能基（例えばアクリロイル基またはメタクリロイル基等の不飽和二重結合）を少なくとも１つ有する液晶性化合物である。液晶性組成物としては、ネマチック液晶性を呈するものが好ましい。このような光重合性液晶化合物の具体例としては、モノマーユニット（ａ）としても用いられ得るアクリレートやメタクリレートが挙げられる。また、さらに好ましい光重合性液晶化合物としては、光重合性官能基を２つ以上有するものが挙げられる。これは、得られるフィルム（第２の複屈折層１４）の耐久性を向上させることができるからである。光重合性官能基を２つ以上有する光重合性液晶化合物としては、例えば、下記式で表される架橋型ネマチック性液晶モノマーが挙げられる。また、光重合性液晶化合物としては、下記式における末端の「Ｈ２Ｃ＝ＣＲ−ＣＯ２−」を、ビニルエーテル基またはエポキシ基に置換した化合物や、「−（ＣＨ２）ｍ−」及び／または「−（ＣＨ２）ｎ−」を「−（ＣＨ２）３−Ｃ＊Ｈ（ＣＨ３）−（ＣＨ２）２−」または「−（ＣＨ２）２−Ｃ＊Ｈ（ＣＨ３）−（ＣＨ２）３−」に置換した化合物を例示できる。
【００６５】
【化５】
2008209652.tif 000007
【００６６】
式（ｄ）中、Ｒ８は水素原子またはメチル基であり、Ａ及びＤは、それぞれ独立して、１，４−フェニレン基または１，４−シクロへキシレン基であり、Ｙは、それぞれ独立して、−ＣＯＯ−基、−ＯＣＯ−基または−Ｏ−基であり、Ｂは１，４−フェニレン基、１，４−シクロへキシレン基、４，４’−ビフェニレン基または４，４’−ビシクロへキシレン基であり、ｍ及びｎは、それぞれ独立して２〜６の整数を示す。
【００６７】
光重合性液晶化合物は、熱処理により液晶状態として、例えば、ネマチック液晶相を発現させて側鎖型液晶ポリマーとともにホメオトロピック配向させることができる。次いで、光重合性液晶化合物を重合または架橋させてホメオトロピック配向を固定することにより、第１の複屈折層１３の耐久性をさらに向上させることができる。
【００６８】
液晶性組成物中の光重合性液晶化合物と側鎖型液晶ポリマーの比率は、目的、使用される側鎖型液晶ポリマー及び光重合性液晶化合物の種類、得られる第１の複屈折層１３の耐久性を考慮して適宜設定され得る。具体的には、光重合性液晶化合物：側鎖型液晶ポリマー（重量比）は、好ましくは０．１：１〜３０：１程度、より好ましくは０．５：１〜２０：１、最も好ましくは１：１〜１０：１とされる。
【００６９】
液晶性組成物は、光重合開始剤をさらに含有し得る。光重合開始剤としては、任意の適切な光重合開始剤が採用され得る。具体的には、チバスペシャルティケミカルズ社製のイルガキュア（Ｉｒｇａｃｕｒｅ）９０７、同１８４、同６５１、同３６９などを例示できる。光重合開始剤の含有量は、光重合性液晶化合物の種類、液晶性組成物の配合比等を考慮して、液晶性組成物のホメオトロピック配向性を乱さない程度に調製され得る。代表的には、光重合開始剤の含有量は、光重合性液晶化合物１００重量部に対して、好ましくは、０．５〜３０重量部程度、より好ましくは０．５〜１０重量部とされる。
【００７０】
＜第２の複屈折層の構成＞
前述のように、第２の複屈折層１４は、ｎｘ＞ｎｙ＝ｎｚの屈折率特性を有する。好ましくは、第２の複屈折層１４は、いわゆる１／２波長板として機能する。第２の複屈折層１４が１／２波長板として機能することにより、１／４波長板として機能する第３の複屈折層１５の波長分布特性（特に、面内位相差値がλ／４（λ：光の波長）を外れる波長の範囲）が適切に補正される。第２の複屈折層１４の面内位相差値Ｒｅ［５９０］は、好ましくは２００〜３００ｎｍ、より好ましくは２２０〜２８０ｎｍ、最も好ましくは２３０〜２７０ｎｍとされる。なお、Ｒｅ［５９０］は、２３℃における波長５９０ｎｍの光で測定した複屈折層の面内位相差値（＝（ｎｘ−ｎｙ）×ｄ（ｄ：複屈折層の厚み（ｎｍ）））を意味する。
【００７１】
第２の複屈折層１４の厚みは、１／２波長板として最も適切に機能し得るように設定することができる。換言すれば、第２の複屈折層１４の厚みは、所望の面内位相差値が得られるように設定すればよい。具体的には、第２の複屈折層１４の厚みは、好ましくは０．５〜５μｍ、より好ましくは１〜４μｍ、最も好ましくは１．５〜３μｍとされる。
【００７２】
第２の複屈折層１４を形成する材料としては、液晶性分子が用いられる。液晶相がネマチック相である液晶性分子であることが好ましい。液晶性分子を用いることにより、第２の複屈折層１４のｎｘとｎｙとの差を非液晶性分子に比べて格段に大きくすることができる。その結果、所望の面内位相差値を得るための第２の複屈折層１４の厚みを格段に小さくすることができる。このような液晶性分子としては、液晶ポリマー、液晶プレポリマー、液晶モノマーなどが適宜用いられる。これらを組み合わせて用いてもよい。液晶性分子の液晶性の発現機構は、リオトロピック及びサーモトロピックの何れでもよい。また、液晶の配向状態は、ホモジニアス配向であることが好ましい。
【００７３】
第２の複屈折層１４を形成する液晶性分子が液晶モノマーである場合、例えば、重合性モノマー又は架橋性モノマーであることが好ましい。これは、重合性モノマー又は架橋性モノマーを重合又は架橋させることによって、液晶性分子の配向状態を固定できるためである。液晶モノマーを配向させた後に、液晶モノマー（重合性モノマー又は架橋性モノマー）同士を重合又は架橋させれば、上記配向状態を固定できる。ここで、重合によりポリマーが形成され、架橋により３次元網目構造が形成されることとなるが、これらは非液晶性である。従って、形成された第２の複屈折層１４は、液晶化合物に特有の、温度変化による液晶相、ガラス相、結晶相への転移が生じることはない。この結果、第２の複屈折層１４は、温度変化に影響されない極めて安定性に優れる複屈折層となる。なお、重合性モノマー及び架橋性モノマーは、組み合わせて用いてもよい。
【００７４】
前記液晶モノマーとしては、例えば、以下の化学式（１）〜（１６）の何れかで表されるモノマーを選択することが可能である。
【化６】
2008209652.tif 000008
2008209652.tif 000009
【００７５】
＜第３の複屈折層の構成＞
前述のように、第３の複屈折層１５は、ｎｘ＞ｎｙ＞ｎｚの屈折率特性を有する。好ましくは、第３の複屈折層１５は、いわゆる１／４波長板として機能する。１／４波長板として機能する第３の複屈折層１５の波長分散特性を、１／２波長板として機能する第２の複屈折層１４の光学特性によって補正することにより、楕円偏光板１０は、広い波長範囲での円偏光機能を発揮することができる。第３の複屈折層１５の面内位相差値Ｒｅ［５９０］は、好ましくは９０〜１６０ｎｍ、より好ましくは１００〜１５０ｎｍ、最も好ましくは１１０〜１４０ｎｍとされる。第３の複屈折層１５のＮｚ係数（＝（ｎｘ−ｎｚ）／（ｎｘ−ｎｙ））は、好ましくは１．０〜２．２、より好ましくは１．２〜２．０、最も好ましくは１．４〜１．８とされる。なお、「Ｎｚ係数」は、２３℃における波長５９０ｎｍの光で測定した屈折率ｎｘ、ｎｙ、ｎｚを用いて、Ｎｚ＝（ｎｘ−ｎｙ）／（ｎｘ−ｎｙ）によって求められる。
【００７６】
第３の複屈折層１５の厚みは、１／４波長板として最も適切に機能し得るように設定することができる。換言すれば、第３の複屈折層１５の厚みは、所望の面内位相差値が得られるように設定すればよい。具体的には、第３の複屈折層１５の厚みは、好ましくは１０〜１００μｍ、より好ましくは２０〜８０μｍ、最も好ましくは４０〜７０μｍとされる。
【００７７】
第３の複屈折層１５は、代表的には、ポリマーフィルムを延伸処理することにより形成され得る。例えば、ポリマーの種類、延伸条件（例えば、延伸温度、延伸倍率、延伸方向）、延伸方法等を適切に選択することにより、所望の光学特性（例えば、屈折率分布、面内位相差値Ｒｅ［５９０］、厚み方向の位相差値Ｒｔｈ［５９０］、Ｎｚ係数）を有する第３の複屈折層１５が得られる。より具体的には、延伸温度は、好ましくは１２０〜１８０℃、より好ましくは１４０〜１７０℃とされる。延伸倍率は、好ましくは１．０５〜２．０倍、より好ましくは１．３〜１．６倍とされる。延伸方法としては、例えば、横一軸延伸が挙げられる。延伸方向は、好ましくは、偏光子１１の吸収軸Ａに対して実質的に直交する方向（ポリマーフィルムの幅方向、すなわち、長手方向に対して直交する方向）である。
【００７８】
ポリマーフィルムを構成するポリマーとしては、任意の適切なポリマーが採用され得る。具体例としては、ポリカーボネート系ポリマー、ノルボルネン系ポリマー、セルロース系ポリマー、ポリビニルアルコール系ポリマー、ポリスルホン系ポリマー等の正の複屈折フィルムが挙げられ、このうち、ポリカーボネート系ポリマー、ノルボルネン系ポリマーが好ましい。
【００７９】
＜偏光子の構成＞
偏光子１１としては、目的に応じて、任意の適切な偏光子を用いればよい。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等のポリエン系配向フィルム等が挙げられる。これらの中でも、ポリビニルアルコール系フィルムにヨウ素などの二色性物質を吸着させて一軸延伸した偏光子は、偏光二色比が高いため、特に好ましい。これら偏光子の厚みは特に制限されないが、一般的に、１〜８０μｍ程度の厚みとされる。
【００８０】
ポリビニルアルコール系フィルムにヨウ素を吸着させて一軸延伸した偏光子は、例えば、ポリビニルアルコールをヨウ素の水溶液に浸漬することによって染色し、元の長さの３〜７倍に延伸することで作製することができる。必要に応じて、ホウ酸、硫酸亜鉛、塩化亜鉛等を含んでいてもよいし、ヨウ化カリウムなどの水溶液に浸漬してもよい。さらに、必要に応じて染色の前にポリビニルアルコール系フィルムを水に浸漬して水洗してもよい。
【００８１】
ポリビニルアルコール系フィルムを水洗することで、ポリビニルアルコール系フィルム表面の汚れやブロッキング防止剤を洗浄することができるだけでなく、ポリビニルアルコール系フィルムを膨潤させて染色のムラなどの不均一を防止する効果も得られる。延伸は、ヨウ素で染色した後に行ってもよいし、染色しながら延伸してもよいし、或いは延伸してからヨウ素で染色してもよい。ホウ酸やヨウ化カリウムなどの水溶液中の他、水溶中でも延伸することができる。
【００８２】
＜保護フィルム及び第２の保護フィルムの構成＞
また、保護フィルム１２及び第２の保護フィルム１６は、偏光子１１の保護フィルムとして使用できる任意の適切なフィルムを用いることができる。好ましくは、保護フィルム１２及び第２の保護フィルム１６は、透明保護フィルムとされる。
【００８３】
このようなフィルムの主成分となる材料の具体例としては、トリアセチルセルロース（ＴＡＣ）等のセルロース系樹脂や、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アクリル系、アセテート系などの透明樹脂等が挙げられる。また、アクリル系、ウレタン系、アクリルウレタン系、エポキシ系、シリコーン系などの熱硬化型樹脂又は紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムを使用することもできる。このポリマーフィルムの材料としては、例えば、側鎖に置換又は非置換のイミド基を有する熱可塑性樹脂と、側鎖に置換又は非置換のフェニル基及びニトリル基を有する熱可塑性樹脂とを含有する樹脂組成物が使用でき、例えば、イソブテン及びＮ−メチルマレイミドからなる交互共重合体と、アクリロニトリル・スチレン共重合体とを有する樹脂組成物が挙げられる。上記のポリマーフィルムは、例えば、前記樹脂組成物を押出成形したものであってもよい。保護フィルム１２及び第２の保護フィルム１６の材質としては、ＴＡＣ、ポリイミド系樹脂、ポリビニルアルコール系樹脂、ガラス質系ポリマーが好ましく、ＴＡＣがより好ましい。
【００８４】
保護フィルム１２及び第２の保護フィルム１６は、透明で、色付きが無いことが好ましい。具体的には、厚み方向の位相差値Ｒｔｈ［５５０］が、好ましくは−９０ｎｍ〜＋９０ｎｍ、より好ましくは−８０ｎｍ〜＋８０ｎｍ、最も好ましくは−７０ｎｍ〜＋７０ｎｍとされる。
【００８５】
保護フィルム１２及び第２の保護フィルム１６の厚みとしては、上記の好ましい厚み方向の位相差値が得られる限りにおいて、任意の適切な厚みとすることができる。具体的には、保護フィルム１２及び第２の保護フィルム１６の厚みは、好ましくは５ｍｍ以下、より好ましくは１ｍｍ以下、特に好ましくは１〜５００μｍ、最も好ましくは５〜１５０μｍとされる。
【００８６】
保護フィルム１２及び第２の保護フィルム１６は、同一のものであってもよいし、異なるものであってもよい。保護フィルム１２及び第２の保護フィルム１６には、必要に応じて、ハードコート処理、反射防止処理、スティッキング防止処理、アンチグレア処理等が施される。
【００８７】
＜楕円偏光板のその他の構成要素＞
本実施形態に係る楕円偏光板１０は、さらに他の光学層を備える構成であってもよい。このような他の光学層としては、その目的や適用する液晶表示装置等の画像表示装置の種類に応じて、任意の適切な光学層を採用すればよい。具体例としては、液晶フィルム、光散乱フィルム、回折フィルムの他、前述した第１〜第３の複屈折層１３、１４、１５とは別の複屈折層（位相差フィルム）等が挙げられる。
【００８８】
本実施形態に係る楕円偏光板１０は、少なくとも一方の側に、最外層として粘着剤層又は接着剤層をさらに備えた構成としてもよい。このように、最外層として粘着剤層又は接着剤層を備えることにより、例えば、他の部材（例えば、液晶セル）との積層が容易になり、楕円偏光板１０が他の部材から剥離するのを防止できる。上記の粘着剤層及び接着剤層を形成する材料としては、任意の適切な材料を用いることができる。好ましくは、吸湿性や耐熱性に優れる材料が用いられる。吸湿による発泡や剥離、熱膨張差等による光学特性の低下、液晶セルの反り等を防止できるからである。
【００８９】
実用的には、上記の粘着剤層又は接着剤層の表面は、楕円偏光板１０が実際に使用されるまでの間、任意の適切なセパレータによって覆われ、汚染が防止される。セパレータは、例えば、任意の適切なフィルムに、必要に応じて、シリコーン系、長鎖アルキル系、フッ素系、硫化モリブデン等の剥離剤による剥離コートを設ける方法等によって形成される。
【００９０】
楕円偏光板１０を構成する各層は、例えば、サリチル酸エステル系化合物、べンゾフェノン系化合物、ベンゾトリアゾール系化合物、シアノアクリレート系化合物、ニッケル錯塩系化合物などの紫外線吸収剤による処理等によって、紫外線吸収能を付与したものであってもよい。
【００９１】
ＩＩ．楕円偏光板の製造方法
次に、以上に説明した構成を有する楕円偏光板１０の製造方法について説明する。
【００９２】
本実施形態に係る楕円偏光板１０の製造方法は、保護フィルム１２上にｎｚ＞ｎｘ＝ｎｙの屈折率特性を有する第１の複屈折層１３を形成する第１の複屈折層形成工程と、第１の複屈折層１３上にｎｘ＞ｎｙ＝ｎｚの屈折率特性を有する第２の複屈折層１４を形成する第２の複屈折層形成工程と、第２の複屈折層１４上にｎｘ＞ｎｙ＞ｎｚの屈折率特性を有する第３の複屈折層１５を形成する第３の複屈折層形成工程と、保護フィルム１２の第１の複屈折層１３が形成されない側の面に偏光子１１を積層する偏光子積層工程と、偏光子１１の保護フィルム１２が形成されない側の面に第２の保護フィルム１６を積層する工程とを含む。なお、上記各工程の順序は適宜変更することが可能である。以下、各工程の詳細について、順次詳細に説明する。
【００９３】
＜第１の複屈折層形成工程＞
第１の複屈折層形成工程においては、保護フィルム１２の一方の面に第１の複屈折層１３が形成される。保護フィルム１２の一方の面に第１の複屈折層１３を形成する代表的な方法として、液晶性分子（液晶モノマーまたは液晶ポリマー）及び／または液晶性組成物を保護フィルム１２の一方の表面上に塗工し、これらが液晶相を呈する状態においてホメオトロピック配向させ、その配向を維持した状態でこれらを固定化する方法が挙げられる。以下では、この代表的な形成方法について説明する。なお、以下では説明を省略するが、保護フィルム１２の一方の表面に第１の複屈折層１３を形成する他の方法として、例えば、基板上に形成したホメオトロピック配向固定化フィルムを保護フィルム１２に転写する方法が挙げられる。
【００９４】
液晶性分子（液晶モノマーまたは液晶ポリマー）または液晶性組成物を保護フィルム１２上に塗工する方法として、液晶性分子または液晶性組成物を溶媒に溶解した溶液を用いる溶液塗工方法、あるいは液晶性分子または液晶性組成物を溶融して溶融塗工する溶融塗工方法が挙げられる。これらの方法のうち、溶液塗工方法が好ましい方法とされている。これは、ホメオトロピック配向を精密に、且つ容易に実現することができるからである。
【００９５】
溶液塗工の溶液を調整する際に用いられる溶媒としては、液晶性分子または液晶性組成物を溶解し得る任意の適切な溶媒が採用され得る。具体例としては、クロロホルム、ジクロロメタン、ジクロロエタン、テトラクロロエタン、トリクロロエチレン、テトラクロロエチレン、クロロベンゼンなどのハロゲン化炭化水素類、フェノール、パラクロロフェノールなどのフェノール類、ベンゼン、トルエン、キシレン、メトキシベンゼン、１，２−ジメトキシベンゼンなどの芳香族炭化水素類、その他、アセトン、酢酸エチル、ｔｅｒｔ―ブチルアルコール、グリセリン、エチレングリコール、トリエチレングリコール、エチレンブリコールモノメチルエーテル、ジエチレングリコールジメチルエーテル、エチルセルソルブ、ブチルセルソルブ、２−ピロリドン、Ｎ−メチル−２−ピロリドン、ピリジン、トリエチルアミン、テトラヒドロフラン、ジメチルホルムアミド、ジメチルアセトアミド、ジメチルスルホキシド、アセトニトリル、ブチロニトリル、二硫化炭素、シクロヘキサノンなどが挙げられる。溶液の濃度は、用いる液晶性分子または液晶性組成物の種類（溶解性）や目的とする第１の複屈折層１３の厚み等に応じて変化し得る。具体的には、溶液の濃度は、好ましくは３〜５０重量％、より好ましくは７〜３０重量％とされる。
【００９６】
上記の溶液を保護フィルム１２に塗工する方法としては、例えば、ロールコート法、グラビアコート法、スピンコート法、バーコート法などが挙げられる。このうち、大面積を均一に塗工し易いグラビアコート法及びバーコート法が好ましい方法とされる。
【００９７】
保護フィルム１２に溶液が塗工されると、その後溶液から溶媒を除去し、保護フィルム１２上に液晶性分子層または液晶性組成物層を形成させる。溶媒の除去条件は、特に限定されず、溶媒を実質的に除去でき、液晶性分子層または液晶性組成物層が流動したり、流れ落ちたりさえしなければよい。溶媒の除去は、通常、室温での乾燥、乾燥炉での乾燥、ホットプレート上での加熱などを利用して行われる。
【００９８】
次に、以上のように保護フィルム１２の一方の表面上に塗工された液晶性分子（液晶性分子層）及び／または液晶性組成物（液晶性組成物層）を、ホメオトロピック配向させる。ホメオトロピック配向させる方法として、液晶性分子または液晶性組成物が液晶状態を呈する温度になるように、これらを熱処理し、液晶状態において液晶性分子または液晶性組成物をホメオトロピック配向させる方法が挙げられる。熱処理方法としては、上記の乾燥方法と同様の方法で行うことができる。熱処理温度及び熱処理時間は、使用する液晶性分子または液晶性組成物ならびに保護フィルム１２の種類に応じて変化し得る。熱処理温度は、好ましくは６０〜３００℃、より好ましくは７０〜２００℃、最も好ましくは８０〜１５０℃とされる。一方、熱処理時間は、好ましくは１０秒〜２時間、より好ましくは２０秒〜３０分、最も好ましくは３０秒〜１０分とされる。１０秒〜２時間を好ましい時間とするのは、熱処理時間が１０秒より短いと、ホメオトロピック配向形成が十分に進行しないおそれがあり、熱処理時間が２時間を越えると、ホメオトロピック配向形成がそれ以上進行しない場合が多く、作業性及び量産性の点から好ましくないためである。
【００９９】
熱処理終了後、冷却操作を行う。冷却操作としては、熱処理後のホメオトロピック配向液晶層を、熱処理操作における加熱雰囲気中から室温中に出すことや、空冷、水冷などの強制冷却で行うことを挙げることができる。冷却操作によって、ホメオトロピック配向液晶層がガラス転移温度以下に冷却されると、ホメオトロピック配向液晶層の配向が固定される。
【０１００】
保護フィルム１２上に液晶性組成物を塗工した場合は、ホメトロピック配向した液晶性組成物を固定化する方法として、液晶性組成物に対して、光照射または紫外線照射を行う方法が挙げられる。液晶性組成物に対して、光照射または紫外線照射を行うと、液晶性組成物に含まれる光重合性液晶化合物が重合または架橋し、光重合性液晶化合物が固定化されて、耐久性をさらに向上させることができる。紫外線照射条件は、重合または架橋反応を十分に促進するために、不活性気体雰囲気中とすることが好ましい。紫外線照射手段として、約８０〜１６０ｍＷ／ｃｍ２の照度を有する高圧水銀紫外線ランプを用いることができる。また、メタルハライドＵＶランプや白熱管などの別種ランプを使用することもできる。なお、紫外線照射時における液晶性組成物の表面温度が液晶状態を呈する温度範囲になるように、温度調節を行うことが好ましい。温度調節の方法としては、コールドミラー、水冷その他の冷却処理、あるいはライン速度を早くすることなどが挙げられる。
【０１０１】
以上のようにして、液晶性分子または液晶性組成物を保護フィルム上１２に塗工し、液晶性分子または液晶性組成物をホメオトロピック配向させて、配向状態を固定することにより、保護フィルム１２上にホメオトロピック配向した第１の複屈折層１３が形成される。
【０１０２】
＜第２の複屈折層形成工程＞
第２の複屈折層形成工程は、長尺のプラスチックフィルムの表面をプラスチックフィルムの搬送方向に対して直角方向から回転軸を傾斜させたラビングロールによって擦るラビング処理工程と、ラビング処理工程を経たプラスチックフィルムの表面に液晶性分子を塗工し、該塗工した液晶性分子を固定して、プラスチックフィルム上にｎｘ＞ｎｙ＝ｎｚの屈折率特性を有する第２の複屈折層１４を形成する複屈折層形成工程と、プラスチックフィルム上に形成された第２の複屈折層１４を第１の複屈折層１３上に転写する転写工程とを含む。
【０１０３】
（ラビング処理工程）
図３は、ラビング処理工程を実施するためのラビング処理装置の概略構成を示す正面図である。図４は、図３に示すバックアップロール機構の概略構成を示す図であり、図４（ａ）は平面図を、図４（ｂ）はバックアップロール近傍の斜視図を、図４（ｃ）は長尺のプラスチックフィルムの搬送方向から見た図をそれぞれ示す。図３に示すように、本実施形態に係るラビング処理装置１００は、駆動ロール１、２と、駆動ロール１、２間に架設され、長尺のプラスチックフィルムＦを支持して搬送する無限軌道の搬送ベルト３と、搬送ベルト３の上方において上下方向に昇降可能に配設されたラビングロール４と、長尺のプラスチックフィルムＦを支持する搬送ベルト３の下面を支持するバックアップロール機構５とを備えている。なお、ラビング装置１００の前後には、必要に応じて適切な静電気除去装置や除塵装置等を設置しても良い。
【０１０４】
搬送ベルト３は、プラスチックフィルムＦを支持する側の表面が鏡面仕上げされた金属表面（搬送ベルト３全体を金属製としてもよい）とされている。かかる金属としては、銅や鋼等の各種金属材料を用いることができるが、強度、硬度、耐久性の点よりステンレス鋼を用いることが好ましい。プラスチックフィルムＦとの密着性を確保するため、鏡面仕上げの程度としては、表面粗さ（Ｒａ）を０．０２μｍ以下とすることが好ましく、より好ましくは、０．０１μｍ以下とされる。また、プラスチックフィルムＦの弛みを防止するには、これを支持する搬送ベルト３の弛みを防止する必要がある。搬送ベルト３の弛みを防止すると共に、駆動ロール１、２間に架設するためにある程度の可撓性を付与する必要があることに鑑みれば、搬送ベルト３の厚みは、０．５ｍｍ〜２．０ｍｍとすることが好ましく、より好ましくは０．７ｍｍ〜１．５ｍｍとされる。また、搬送ベルト３の弛みを防止すると共に、搬送ベルト３の張力強度を考慮すれば、搬送ベルト３に付与する張力は、０．５〜２０ｋｇ重／ｍｍ２とすることが好ましく、より好ましくは、２〜１５ｋｇ重／ｍｍ２とされる。
【０１０５】
ラビングロール４は、その外周面に起毛布４ａが巻回されている。起毛布の材質や形状等は、ラビング処理を施されるプラスチックフィルムＦの材質に応じて適宜選択すればよい。一般的には、起毛布４ａとして、レーヨン、コットン、ナイロン、トリアセテート又はこれらの混合物等を適用することができる。本実施形態に係るラビングロール４の回転軸は、プラスチックフィルムＦの搬送方向（図３の矢符Ａで示す方向）に対して直角方向から傾斜（例えば、傾斜角度が０°を超え４５°以下）させることができるように、すなわち、プラスチックフィルムＦの長辺に対して任意の軸角度に設定できるように構成されている。また、ラビングロール４の回転方向は、ラビング処理の条件に応じて適宜選択可能である。なお、ラビングロール４（起毛布４ａを含む）の外径は、好ましくは１３０ｍｍ以上１７０ｍｍ以下（より好ましくは１４０ｍｍ以上１６０ｍｍ以下）に設定される。
【０１０６】
ラビングロール４によるプラスチックフィルムＦのラビング方向（配向方向）は、プラスチックフィルムＦと偏光子１１とを積層した場合に、偏光子１１の吸収軸Ａ（図２参照）に対して所定の角度θを成すような方向とされる。このプラスチックフィルムＦのラビング方向は、プラスチックフィルムＦの表面に形成される第２の複屈折層１４の遅相軸Ｂ（図２参照）の方向と実質的に同一である。従って、プラスチックフィルムＦのラビング方向と偏光子１１の吸収軸Ａとの成す所定の角度θは、遅相軸Ｂと吸収軸Ａとの成す角度αと同様に、好ましくは、＋８°≦θ≦＋３８°または−３８°≦θ≦−８°、より好ましくは＋１３°≦θ≦＋３３°または−３３°≦θ≦−１３°、特に好ましくは＋１９°≦θ≦＋２９°または−２９°≦θ≦−１９°、とりわけ好ましくは＋２１°≦θ≦＋２７°または−２７°≦θ≦−２１°、最も好ましくは＋２３°≦θ≦＋２４°または−２４°≦θ≦−２３°とされる。
【０１０７】
なお、偏光子１１が、二色性物質を吸着させたポリマーフィルムを一軸延伸したものである場合には、その延伸方向が吸収軸Ａの方向と一致する。そして、偏光子１１を大量生産する際には、長尺のポリマーフィルムを準備し、その長手方向に連続的に延伸処理を施すのが一般的である。このため、長尺の偏光子１１と長尺のプラスチックフィルムＦの表面に形成される第２の複屈折層１４とを積層する場合には、両者の長手方向が偏光子１１の吸収軸Ａの方向と実質的に一致する。従って、プラスチックフィルムＦのラビング方向と偏光子１１の吸収軸Ａとの成す角度θは、プラスチックフィルムＦのラビング方向とプラスチックフィルムＦの長手方向との成す角度と実質的に一致するため、プラスチックフィルムＦのラビング方向とプラスチックフィルムＦの長手方向とが上記所定の角度θを成すように、ラビングロール４の回転軸の傾斜角度を設定すればよい。
【０１０８】
図４に示すように、バックアップロール機構５は、搬送ベルト３の搬送方向（図４（ａ）の矢符Ａで示す方向）に沿ってそれぞれ回転する複数のバックアップロール５１を備えている。そして、各バックアップロール５１は、ラビングロール４の直下であって、ラビングロール４の回転軸と略平行な直線に沿って配設されている。
【０１０９】
このように、プラスチックフィルムＦを支持する搬送ベルト３の下面を支持するバックアップロール機構５が、ラビングロール４の直下であって、ラビングロール４の回転軸と略平行な直線に沿って配設された複数のバックアップロール５１を備えるため、ラビングロール４の回転軸が搬送ベルト３の搬送方向に対して直角方向から傾斜している場合（例えば、図４（ａ）の直線Ｃ１がラビングロール４の回転軸である場合）であっても、各バックアップロール５１は、プラスチックフィルムＦ及び搬送ベルト３を介して、傾斜したラビングロール４の直下に配設されることになる。さらに、各バックアップロール５１が、搬送ベルト３の搬送方向（プラスチックフィルムＦの搬送方向）に沿ってそれぞれ回転するため、各バックアップロール５１の回転が搬送ベルト３の搬送方向への移動ひいてはプラスチックフィルムＦの搬送を阻害することもない。従って、たとえラビングロール４の回転軸が搬送ベルト３の搬送方向に対して直角方向から傾斜した状態でラビングロール４の押し込み量を大きくしたとしても、搬送ベルト３の平坦度が向上して弛みが生じ難く且つ搬送ベルト３の移動が阻害されることもなく、安定した状態でラビング処理を施すことが可能である。この結果、プラスチックフィルムＦに均一な配向特性を付与することができ、ひいては均一な光学特性を有する第２の複屈折層１４、ひいては均一な光学特性を有する楕円偏光板１０を製造することが可能である。
【０１１０】
本実施形態に係るバックアップロール機構５は、好ましい構成として、ラビングロール４の回転軸と略平行な直線に沿って配設された台座部５２と、搬送ベルト３表面の法線周りに回転可能に台座部５２上に軸支された複数の支持部５３とをさらに備え、各バックアップロール５１は、各支持部５３に搬送ベルト３の搬送方向に沿って回転可能に軸支されている。より具体的に説明すれば、本実施形態に係る支持部５３は、軸部材５４によって台座部５２に軸支されており、軸部材５４周りに回転可能とされている。また、本実施形態に係るバックアップロール５１は、軸部材５５によって支持部５３に軸支されており、軸部材５５周りに回転可能とされている。
【０１１１】
かかる好ましい構成によれば、ラビングロール４の回転軸が搬送ベルト３の搬送方向に対して直角方向（図４（ａ）の直線Ｃ０の方向）から傾斜していても、バックアップロール機構５を構成する台座部５２を同じ様に傾斜させる（すなわち、前記傾斜したラビングロール４の回転軸と略平行な直線に沿うように台座部５２を傾斜させる）ことにより、搬送ベルト３の移動に伴って（搬送ベルト３下面から付与される摩擦力によって）支持部５３に軸支されたバックアップロール５１が搬送ベルト３の搬送方向に沿って回転する向きとなるように、台座部５２に軸支された支持部５３が自然に回転することになる。換言すれば、ラビングロール４の傾斜角度が固定ではなく、傾斜角度の設定値を変更したとしても、台座部５２をラビングロール４と同様の傾斜角度に変更するだけで、各バックアップロール５１がラビングロール４の直下に配設され且つ搬送ベルト３の搬送方向に沿って回転する状態にすることが可能である。
【０１１２】
さらに、図４（ｃ）に示すように、本実施形態に係るバックアップロール機構５は、好ましい構成として、ラビングロール４の回転軸を搬送ベルト３の搬送方向に対して直角方向から傾斜させた場合に、これに伴って台座部５２も傾斜するようにラビングロール４と台座部５２とを連結する連結機構５６を備えている。より具体的に説明すれば、本実施形態に係る連結機構５６は、ラビングロール４を回転軸周りに回転可能に且つ上下方向に昇降可能に支持すると共に、台座部５２を支持する断面略コの字状の枠体とされており、その頂部に取り付けられたモータＭによって、図４（ｃ）の矢符Ｂの方向に回転可能とされている。モータＭによって、連結機構５６が図４（ｃ）の矢符Ｂの方向に回転することにより、連結機構５６に支持されたラビングロール４及び台座部５２は、同じ方向に同じ角度だけ回転（傾斜）することになる。従って、ラビングロール４と台座部５２とを個別に傾斜させる構成に比べて、設定が極めて容易となる。なお、本実施形態では、モータＭを用いて自動的に連結機構５６を回転させる構成について説明したが、本発明はこれに限るものではなく、連結機構５６を手動で回転させる構成を採用することも可能である。
【０１１３】
なお、本実施形態では、好ましい構成として、隣接する各バックアップロール５１の回転軸方向の中心間距離Ｌ１（図４（ａ）参照）は、６０ｍｍ以上２００ｍｍ以下（より好ましくは、７０ｍｍ以上１５０ｍｍ以下）に設定される。また、各バックアップロール５１の回転軸方向の幅Ｌ２（図４（ａ）参照）は、２０ｍｍ以上１５０ｍｍ以下（より好ましくは２５ｍｍ以上７０ｍｍ以下）に設定される。その他、隣接する各バックアップロール５１の離間距離Ｌ３（図４（ａ）参照）は、４０ｍｍ以上６０ｍｍ以下（より好ましくは４５ｍｍ以上５５ｍｍ以下）に、各バックアップロール５１の外径は７０ｍｍ以上１１０ｍｍ以下（より好ましくは８０ｍｍ以上１００ｍｍ以下）に、台座部５２の長さは１５００ｍｍ以上２５００ｍｍ以下（ただし、搬送ベルト３の幅よりも大きい値とされる）に、それぞれ設定される。
【０１１４】
以上に説明した構成を有するラビング装置１００を用いてプラスチックフィルムＦにラビング処理を施すに際し、所定のロール（図示せず）に巻回した状態の長尺のプラスチックフィルムＦの先端が、複数の搬送ロール（図示せず）を経て搬送ベルト３上に供給される。そして、駆動ロール１、２を回転駆動させることにより、搬送ベルト３が図３の矢符Ｃで示す方向に移動し、これに伴いプラスチックフィルムＦも搬送ベルト３と共に搬送され、ラビングロール４によってラビング処理が施されることになる。このように、ラビング装置１００を用いることで、ラビング処理をロール・ツー・ローツで行うことができるため、ラビング処理を製造効率良く、且つ、低コストで行うことができる。
【０１１５】
なお、本実施形態に係る製造方法の適用対象となるプラスチックフィルムＦとしては、その表面をラビング処理するか或いはその表面に形成した配向膜をラビング処理することにより、表面に塗工した液晶性分子を配向させることのできる機能が付与される限りにおいて、その材質に特に制限はない。プラスチックフィルムＦの材料としては、前述の保護フィルム１２及び第２の保護フィルム１６の構成において、保護フィルム１２及び第２の保護フィルム１６の具体例として説明した材料を用いることができる。プラスチックフィルムＦは、透明で、色付きが無いことが好ましい。具体的には、厚み方向の位相差値Ｒｔｈ［５９０］は、好ましくは−９０ｎｍ〜＋９０ｎｍ、より好ましくは−８０ｎｍ〜＋８０ｎｍ、最も好ましくは−７０ｎｍ〜＋７０ｎｍとされる。また、プラスチックフィルムＦの厚みは、上記の好ましい厚み方向の位相差値が得られる限りにおいて、任意の適切な厚みとすることができる。具体的には、好ましくは５ｍｍ以下、より好ましくは１ｍｍ以下、特に好ましくは１〜５００μｍ、最も好ましくは５〜１５０μｍとされる。さらに、プラスチックフィルムＦは、保護フィルム１２及び第２の保護フィルム１６と同一の材質であってもよいし、異なるものであってもよい。また、プラスチックフィルムＦには、必要に応じて、ハードコート処理、反射防止処理、スティッキング防止処理、アンチグレア処理等が施される。
【０１１６】
また、プラスチックフィルムＦの表面に形成する配向膜としては、例えば、ポリビニルアルコール、ポリイミド、ポリアミド等を挙げることができる。また、配向膜の形成方法としては、例えば、スピンコート法、バーコート法、スロットダイコート法、ディップコート法などを挙げることができる。
【０１１７】
なお、装置仕様等の関係上、一般的には、プラスチックフィルムＦの搬送速度は１〜５０ｍ／ｍｉｎ、好ましくは１〜１０ｍ／ｍｉｎの範囲で、ラビングロール４の回転数は１〜３０００ｒｐｍ、好ましくは５００〜２０００ｒｐｍの範囲で、ラビングロール４の押し込み量は１００〜２０００μｍ、好ましくは１００〜１０００μｍの範囲とされる。なお、上記「ラビングロール４の押し込み量」とは、プラスチックフィルムＦ表面に対してラビングロール４の位置を変動させた場合において、ラビングロール４に巻回した起毛布の毛先が最初にプラスチックフィルムＦ表面に接した位置を原点（０点）とし、当該原点からプラスチックフィルムＦに向けてラビングロール４を押し込んだ量（位置の変動量）を意味する。
【０１１８】
（複屈折層形成工程）
以上のようにしてラビング処理を施されたプラスチックフィルムＦの表面又は配向膜表面には、液晶性分子が塗工され、当該塗工した液晶性分子を硬化又は固化することによって第２の複屈折層１４が形成される。
【０１１９】
液晶性分子を塗工する際には、一般的に、液晶化合物が溶解された溶液が用いられる。前記溶液に含有される液晶性分子としては、前述のように、液晶ポリマー、液晶プレポリマー、液晶モノマーなどが適宜用いられる。
【０１２０】
液晶ポリマーを用いる場合、液晶ポリマー溶液をプラスチックフィルムＦの表面又は配向膜表面に塗布した後、液晶相を示す温度領域以上になるまで加熱し、乾燥させた後、液晶相を示す状態のままで室温まで急冷することにより、光学異方性を示す液晶状態を固定化することが可能である。
【０１２１】
液晶プレポリマーや液晶モノマーを用いる場合、これらの溶液をプラスチックフィルムＦの表面又は配向膜表面に塗布した後、液晶相を示す温度領域以上になるまで加熱し、乾燥させた後、液晶相を示す状態の温度まで冷却し、紫外線などを露光することにより架橋させて、光学異方性を示す液晶状態を固定化することが可能である。
【０１２２】
液晶性分子として液晶ポリマーを用いる場合、液晶モノマー溶液には、好ましくは、重合剤や架橋剤が含まれる。これら重合剤及び架橋剤としては、特に制限されないが、例えば、以下のようなものが使用できる。前記重合剤としては、例えば、ベンゾイルパーオキサイド（ＢＰＯ）、アゾビスイソブチロニトリル（ＡＩＢＮ）等が使用でき、前記架橋剤としては、例えば、イソシアネート系架橋剤、エポキシ系架橋剤、金属キレート架橋剤等が使用できる。これらは何れか一種類でもよいし、二種類以上を併用してもよい。
【０１２３】
液晶モノマー溶液の塗工液は、例えば、前述した化学式（１）〜（１６）の何れかで表される液晶モノマーを、適当な溶媒に溶解・分散することによって調製できる。前記溶媒としては、特に制限されないが、例えば、クロロホルム、ジクロロメタン、四塩化炭素、ジクロロエタン、テトラクロロエタン、塩化メチレン、トリクロロエチレン、テトラクロロエチレン、クロロベンゼン、オルソジクロロベンゼン等のハロゲン化炭化水素類、フェノール、ｐ−クロロフェノール、ｏ−クロロフェノール、ｍ−クレゾール、ｏ−クレゾール、ｐ−クレゾールなどのフェノール類、ベンゼン、トルエン、キシレン、メシチレン、メトキシベンゼン、１、２−ジメトキシベンゼン等の芳香族炭化水素類、アセトン、メチルエチルケトン（ＭＥＫ）、メチルイソブチルケトン、シクロヘキサノン、シクロペンタノン、２−ピロリドン、Ｎ−メチル−２−ピロリドン等のケトン系溶媒、酢酸エチル、酢酸ブチル、酢酸プロピルなどのエステル系溶媒、ｔ−ブチルアルコール、グリセリン、エチレングリコール、トリエチレングリコール、エチレングリコールモノメチルエーテル、ジエチレングリコールジメチルエーテル、プロピレングリコール、ジプロピレングリコール、２−メチル−２、４−ペンタンジオールのようなアルコール系溶媒、ジメチルホルムアミド、ジメチルアセトアミドのようなアミド系溶媒、アセトニトリル、ブチロニトリルのようなニトリル系溶媒、ジエチルエーテル、ジブチルエーテル、テトラヒドロフラン、ジオキサンのようなエーテル系溶媒、あるいは二硫化炭素、エチルセロソルブ、ブチルセロソルブ、酢酸エチルセロソルブ等が使用できる。これらの中でも好ましくは、トルエン、キシレン、メシチレン、ＭＥＫ、メチルイソブチルケトン、シクロヘキサノン、エチルセロソルブ、ブチルセロソルブ、酢酸エチル、酢酸ブチル、酢酸プロピル、酢酸エチルセロソルブである。これらの溶媒は、例えば、一種類でもよいし、二種類以上を混合して使用してもよい。
【０１２４】
前記塗工液は、例えば、ロールコート法、スピンコート法、ワイヤバーコート法、ディップコート法、エクストルージョン法、カーテンコート法、スプレコート法等の従来公知の方法によって流動展開させればよく、この中でも、塗布効率の点からスピンコート法、エクストルージョン法が好ましい。
【０１２５】
液晶モノマー溶液の塗工液をプラスチックフィルムＦの表面又は配向膜表面に塗布した後の加熱処理の温度条件は、例えば、用いる液晶モノマーの種類、具体的には液晶モノマーが液晶性を示す温度に応じて適宜決定できるが、通常４０〜１２０℃の範囲であり、好ましくは５０〜１００℃の範囲であり、より好ましくは６０〜９０℃の範囲である。前記温度が４０℃以上であれば、通常、十分に液晶モノマーを配向することができ、前記温度が１２０℃以下であれば、例えば、耐熱性の面においてプラスチックフィルムＦの選択肢が広がることになる。
【０１２６】
前記溶解する液晶化合物としては、塗工可能なものである限り特に制限されないが、例えば、棒状液晶化合物、平板状液晶化合物、或いは、これらの重合物が用いられる。より具体的には、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、アルケニルシクロヘキシルベンゾニトリル類などの液晶化合物や、これらの重合物が好ましく用いられる。
【０１２７】
以上のようにして、プラスチックフィルムＦの表面又は配向膜表面に、液晶性分子を塗工し、当該塗工した液晶性分子を硬化又は固化することにより、プラスチックフィルムＦのラビング方向に沿って液晶性分子が配向するため、形成された第２の複屈折層１４の遅相軸Ｂ（図２参照）の方向は、プラスチックフィルムＦのラビング方向と実質的に同一となる。
【０１２８】
（転写工程）
以上のようにプラスチックフィルムＦの表面に形成された第２の複屈折層１４を、保護フィルム１２上に形成された第１の複屈折層１３の表面に転写する。転写方法は、特に限定されるものではなく、例えば、プラスチックフィルムＦの表面に形成された第２の複屈折層１４を粘着剤や接着剤を介して保護フィルム１２上に形成された第１の複屈折層１３と貼り合わせ、第２の複屈折層１４からプラスチックフィルムＦを剥離することによって行うことができる。粘着剤としては、代表的には、アクリル系粘着剤が挙げられる。接着剤としては、代表的には、硬化型接着剤を挙げることができる。硬化型接着剤の代表例としては、紫外線硬化型等の光硬化型接着剤、湿気硬化型接着剤、熱硬化型接着剤が挙げられる。熱硬化型接着剤の具体例としては、ウレタン樹脂、エポキシ樹脂、イソシアネート樹脂及びポリイミド樹脂等の熱硬化性樹脂系接着剤が挙げられる。湿気硬化型接着剤の具体例としては、イソシアネート樹脂系の湿気硬化型接着剤が挙げられる。湿気硬化型接着剤は、空気中の水分や被着体表面の吸着水、水酸基やカルボキシル基等の活性水素基等と反応して硬化するので、接着剤を塗工後、放置することによって自然に硬化させることができ、操作性に優れる。さらに、硬化のために加熱する必要がないので、第１及び第２の複屈折層１３、１４が、貼り合わせ（接着）の際に加熱されない。このため、加熱収縮の虞がなく、第１及び第２の複屈折層１３、１４が極めて薄い場合であっても、貼り合わせの際に割れ等が生じることを顕著に防止することが可能である。なお、イソシアネート樹脂系接着剤とは、ポリイソシアネート系接着剤、ポリウレタン樹脂接着剤の総称である。
【０１２９】
以上のように、第２の複屈折層１４は、ラビング処理されたプラスチックフィルムＦ上に形成された後、当該プラスチックフィルムＦから第１の複屈折層１３に転写されることにより、楕円偏光板１０にはラビング処理されたプラスチックフィルムＦが含まれない。このように、円偏光板１０にはラビング処理されたプラスチックフィルムＦが含まれないため、本実施形態の製造方法によれば、楕円偏光板１０の厚みを格段に薄くすることができる。
【０１３０】
＜偏光子及び第２の保護フィルム積層工程＞
保護フィルム１２の第１の複屈折層１３が形成されない側の面への偏光子１１及び偏光子１１の保護フィルム１２が形成されない側の面への第２の保護フィルム１６の積層は、本実施形態に係る楕円偏光板１０の製造方法における任意の適切な時点で実施することができる。例えば、偏光子１１及び第２の保護フィルム１６の積層は、下記の（１）〜（３）の時点で実施することができる。
（１）第１の複屈折層形成工程の前
偏光子１１及び第２の保護フィルム１６を予め保護フィルム１２（第１の複屈折層１３が保護フィルム１２に転写される前）に積層しておく。この場合、保護フィルム１２／偏光子１１／第２の保護フィルム１６からなる積層体の保護フィルム１２側の面に第１の複屈折層１３を転写することになる。
（２）第１の複屈折層形成工程と第２の複屈折層形成工程との間
保護フィルム１２に第１の複屈折層１３を転写した後、保護フィルム１２の第１の複屈折層１３が形成されていない側の面に偏光子１１及び第２の保護フィルム１６を積層する。この場合、第１の複屈折層１３／保護フィルム１２／偏光子１１／第２の保護フィルム１６からなる積層体の第１の複屈折層１３側の面に第２の複屈折層１４を転写することになる。
（３）第２の複屈折層形成工程と第３の複屈折層形成工程の間
第１の複屈折層１３に第２の複屈折層１４を転写した後、保護フィルム１２の第１の複屈折層１３が形成されていない側の面に偏光子１１及び第２の保護フィルム１６を積層する。この場合、第２の複屈折層１４／第１の複屈折層１３／保護フィルム１２／偏光子１１／第２の保護フィルム１６からなる積層体の第２の複屈折層１４側の面に第３の複屈折層１５を積層することになる。
（４）第３の複屈折層形成工程の後
第３の複屈折層１５／第２の複屈折層１４／第１の複屈折層１３／保護フィルム１２からなる積層体を形成した後、この積層体の保護フィルム１２側の面に偏光子１１及び第２の保護フィルム１６を積層する。
【０１３１】
偏光子１１及び第２の保護フィルム１６の保護フィルム１２への積層方法としては、任意の適切な積層方法（例えば、接着）を用いることができる。接着は、任意の適切な接着剤または粘着剤を用いて行われる。接着剤または粘着剤の種類は、被着体（すなわち、偏光子１１、保護フィルム１２及び第２の保護フィルム１６）の種類に応じて適宜選択され得る。接着剤の具体例としては、アクリル系、ビニルアルコール系、シリコーン系、ポリエステル系、ポリウレタン系、ポリエーテル系等のポリマー製接着剤、イソシアネート系接着剤、ゴム系接着剤等が挙げられる。粘着剤の具体例としては、アクリル系、ビニルアルコール系、シリコーン系、ポリエステル系、ポリウレタン系、ポリエーテル系、イソシアネート系、ゴム系等の粘着剤が挙げられる。
【０１３２】
本実施形態に係る製造方法によれば、前述のように、プラスチックフィルムＦのラビング処理工程において、ラビングロール４の傾斜角度を調整することにより、第２の複屈折層１４の遅相軸Ｂを設定できるので、偏光子１１として、長手方向に延伸された（すなわち、長手方向に吸収軸Ａを有する）長尺の偏光フィルムを使用することができる。つまり、ラビング方向（配向方向）が長手方向に対して所定の角度をなすようにラビング処理が施された長尺のプラスチックフィルムＦと、長尺の偏光子１１とを、それぞれの長手方向を揃えて、ロール・ツー・ロール方式で連続的に貼り合わせることができる。従って、極めて優れた製造効率で楕円偏光板１０を得ることができる。さらに、本実施形態に係る製造方法によれば、第２の複屈折層１４が形成されたプラスチックフィルムＦや偏光子１１を長手方向に対して斜め方向に切り出して積層する必要がない。このため、切り出した各フィルムにおいて、配向方向や吸収軸の方向にばらつきが生じ難く、結果的に製品間で品質のばらつきが少ない楕円偏光板１０が得られる。さらに、切り出しによる廃棄物も生じないので、低コストで楕円偏光板１０を得ることができると共に、大型の楕円偏光板１０の製造も容易になる。
【０１３３】
＜第３の複屈折層形成工程＞
この工程では、第３の複屈折層１５が第１の複屈折層１３上に転写された第２の複屈折層１４の表面上に形成される。第３の複屈折層１５の形成は、ポリマーフィルムを第２の複屈折層１４の表面に積層することにより行われる。好ましくは、ポリマーフィルムは、延伸フィルムである。より具体的には、当該ポリマーフィルムは、幅方向に延伸されたフィルムである。このような延伸フィルムは、幅方向に遅相軸を有するので、このような延伸フィルムを第２の複屈折層１４に積層すると、第３の複屈折層１５の遅相軸が偏光子１１の吸収軸（長手方向）に実質的に直交する。積層方法は、特に限定されず、任意の適切な接着剤または粘着剤（例えば、前述したように、保護フィルム１２と偏光子１１との積層に用いることができる接着剤または粘着剤）を用いて行うことができる。以上のようにして、本実施形態の楕円偏光板１０が得られる。
【０１３４】
ＩＩＩ．楕円偏光板の用途
次に、楕円偏光板１０の用途について説明する。
【０１３５】
＜楕円偏光板の用途＞
楕円偏光板１０は、各種の画像表示装置（例えば、液晶表示装置、自発光型表示装置）に好適に使用される。適用可能な画像表示装置の具体例としては、液晶表示装置、ＥＬディスプレイ、プラズマディスプレイ（ＰＤ）、電界放出ディスプレイ（ＦＥＤ：Field Emission Display）が挙げられる。楕円偏光板１０を液晶表示装置に用いる場合には、例えば、視野角補償に有用である。楕円偏光板１０は、例えば、円偏光モードの液晶表示装置に用いられ、ホモジニアス配向型ＴＮ液晶表示装置、水平電極型（ＩＰＳ）型液晶表示装置、垂直配向（ＶＡ）型液晶表示装置等に特に有用である。また、本発明の楕円偏光板をＥＬディスプレイに用いる場合には、例えば、電極反射防止に有用である。
【０１３６】
＜画像表示装置＞
本実施形態に係る楕円偏光板１０を適用した画像表示装置として、液晶表示装置を例に挙げて具体的に説明する。ここでは、液晶表示装置が具備する液晶パネルの構成について説明するに留めるが、液晶表示装置が具備するその他の構成については、目的に応じて任意の適切な構成を採用すればよい。図５は、液晶パネルの概略断面図である。図５に示すように、液晶パネル３００は、液晶セル２０と、液晶セル２０の両側に配置された位相差板３０、３０’と、それぞれの位相差板３０、３０’の外側に配置された偏光板１０、１０’とを備える。位相差板３０、３０’としては、目的及び液晶セルの配向モードに応じて任意の適切な位相差板が採用される。目的及び液晶セルの配向モードによっては、位相差板３０、３０’の一方または両方が省略され得る。偏光板１０は、本実施形態に係る楕円偏光板である。偏光板１０’は、任意の適切な偏光板である。偏光板１０、１０’は、代表的には、互いの吸収軸が直交するように配置されている。図５に示すように、液晶パネル３００においては、楕円偏光板１０は、視認側（上側）に配置されるのが好ましい。液晶セル２０は、一対のガラス基板２１、２１’と、該基板２１、２１’間に配された表示媒体としての液晶層２２とを有する。一方の基板（アクティブマトリクス基板）２１’には、液晶の電気光学特性を制御するスイッチング素子（代表的にはＴＦＴ）と、このスイッチング素子にゲート信号を与える走査線及びソース信号を与える信号線とが設けられている（何れも図示せず）。他方のガラス基板（カラーフィルター基板）２１には、カラーフィルター（図示せず）が設けられている。なお、カラーフィルターは、アクティブマトリクス基板２１’に設けてもよい。基板２１、２１’の間隔（セルギャップ）は、スペーサー（図示せず）によって制御されている。基板２１、２１’の液晶層２２と接する側には、例えばポリイミドからなる配向膜（図示せず）が設けられている。
【実施例】
【０１３７】
以下、実施例及び比較例を示すことにより、本発明の特徴をより一層明らかにする。
【０１３８】
＜実施例１＞
（１）第１の複屈折層／保護フィルムからなる積層体の作製
下記化学式（式中の数字６５及び３５はモノマーユニットのモル％を示し、便宜的にブロックポリマー体で表している：重量平均分子量５０００）で示される側鎖型液晶ポリマー２０重量部、ネマチック液晶相を示す重合性液晶（ＢＡＳＦ社製：商品名ＰａｌｉｏｃｏｌｏｒＬＣ２４２）８０重量部及び光重合開始剤（チバスペシャリティーケミカルズ社製：商品名イルガギュア９０７）５重量部をシクロペンタノン４００重量部に溶解して、液晶塗工液を調製した。そして、ＴＡＣフィルム（富士写真フィルム社製、厚み４０μｍ：保護フィルムとなる）に当該塗工液をバーコーターにより塗工した後、９０℃で２分間加熱乾燥することによって液晶を配向させた。この液晶層に紫外線を照射し、当該液晶層を硬化させることによって、第１の複屈折層／保護フィルムの積層体を作製した。第１の複屈折層の面内位相差値Ｒｅ［５９０］は実質的にゼロ、厚み方向の位相差値Ｒｔｈ［５９０］は−６８ｎｍ、厚みは０．７μｍであった。保護フィルムの厚み方向の位相差値Ｒｔｈ［５９０］は５９μｍであった。なお、保護フィルム及び第１の複屈折層の厚み測定には、大塚電子製の分光光度計：ＭＣＰＤ２０００を用いた。また、第１の複屈折層の面内位相差値Ｒｅ［５９０］、第１の複屈折層及び保護フィルムの厚み方向の位相差値Ｒｔｈ［５９０］は、自動複屈折測定装置（王子計測機器社製：自動複屈折計ＫＯＢＲＡ３１ＰＲ）により、測定温度２３℃、測定波長５９０ｎｍで測定した。
【０１３９】
【化７】
2008209652.tif 000010
【０１４０】
（２）ラビング処理されたプラスチックフィルムの作製
ポリエチレンテレフタレートフィルムをプラスチックフィルムとし、そのプラスチックフィルム表面に厚み１．０μｍのポリビニルアルコール（ＰＶＡ）を配向膜として形成したフィルムに対して、図３及び図４に示すラビング処理装置１００を用いて、ラビング処理を施した。なお、搬送ベルト３表面の鏡面仕上げはＲａ＝０．０１μｍ、駆動ロール１、２の外径は５５０ｍｍ、フィルムの搬送速度は５ｍ／ｍｉｎ、各バックアップロール５１の外径は全て９０ｍｍ、隣接する各バックアップロール５１の回転軸方向の中心間距離Ｌ１は全て８０ｍｍ、各バックアップロール５１の回転軸方向の幅Ｌ２は全て３０ｍｍとした。また、ラビングロール４（起毛布４ａを含む）の半径は７６．８９ｍｍとし、レーヨン製の起毛布を巻回したものを用いた。ラビングロール４の回転軸はフィルムの搬送方向に対して直角方向から２２．５°傾斜させ、各バックアップロール５１は、ラビングロール４の直下であって、上記回転軸と平行な直線に沿って配置した。ラビングロール４の回転数は１５００ｒｐｍ、押し込み量は０．４ｍｍとした。なお、配向膜の厚み測定には、大塚電子製の分光光度計：ＭＣＰＤ２０００を用いた。
【０１４１】
（３）第２の複屈折層／プラスチックフィルムからなる積層体の作製
ネマチック液晶層を示す重合性液晶化合物（ＢＡＳＦ社製：商品名「ＰａｌｉｏｃｏｌｏｒＬＣ２４２」）１０ｇと、この重合性液晶化合物に対する光重合開始剤（チバスペシャリティーケミカルズ社製：商品名「イルガキュア９０７」）０．５ｇとを、トルエン４０ｇに溶解して、液晶組成物（塗工液）を調製した。
【０１４２】
そして、前述のようにして作製したプラスチックフィルムのラビング処理を施した配向膜表面に、上記の塗工液をバーコーターにより塗工した後、９０℃で２分間加熱乾燥することにより、液晶を配向させた。このようにして形成された液晶層に、メタルハライドランプを用いて２０ｍＪ／ｃｍ２の光を照射し、該液晶層を硬化させることによって、ｎｘ＞ｎｙ＝ｎｚの屈折率特性を有する正の一軸フィルムである第２の複屈折層を形成した。第２の複屈折層の厚み及び面内位相差値Ｒｅ［５９０］は、塗工液の塗工量を変化させることにより調整し、厚みは２．２μｍ、面内位相差値Ｒｅ［５９０］は２５０ｎｍであった。なお、第２の複屈折層の厚み測定には、大塚電子製の分光光度計：ＭＣＰＤ２０００を用いた。また、第２の複屈折層の面内位相差値Ｒｅ［５９０］は、自動複屈折測定装置（王子計測機器社製：自動複屈折計ＫＯＢＲＡ３１ＰＲ）により、測定温度２３℃、測定波長５９０ｎｍで測定した。
【０１４３】
（４）第２の複屈折層／第１の複屈折層／保護フィルムからなる積層体の作製
以上のようにプラスチックフィルム上に形成された第２の複屈折層をアクリル系粘着剤を介して第１の複屈折層／保護フィルムからなる積層体に転写し、第２の複屈折層／第１の複屈折層／保護フィルムからなる積層体を作製した。
【０１４４】
（５）第２の複屈折層／第１の複屈折層／保護フィルム／偏光子／第２の保護フィルムからなる積層体の作製
ポリビニルアルコールフィルムを、ヨウ素を含む水溶液中で染色した後、ホウ酸を含む水溶液中で速比の異なるロール間にて６倍に一軸延伸して偏光子を作製した。この偏光子と、第２の保護フィルムとしてのＴＡＣフィルム（厚み４０μｍ）と、第２の複屈折層／第１の複屈折層／保護フィルムからなる積層体とを、接着剤を用いて積層（偏光子の吸収軸方向が長手方向となり、偏光子の吸収軸と第２の複屈折層の遅相軸との成す角度が２２．５°又は−２２．５°となる）し、第２の複屈折層／第１の複屈折層／保護フィルム／偏光子／第２の保護フィルムからなる積層体を作製した。なお、第１の複屈折層は面内に異方性がなく遅相軸がない。従って、偏光子の積層は任意の角度で可能である。
【０１４５】
（６）楕円偏光板の作製
ノルボルネン系フィルム（日本ゼオン社製、商品名ＺＥＯＮＯＲ：厚み６０μｍ）を１３８℃で１．５倍に横一軸延伸し、厚み３９μｍを有する第３の複屈折層を得た。この複屈折層はｎｘ＞ｎｙ＞ｎｚの屈折率分布を有しており、その面内位相差値Ｒｅ［５９０］は１２０μｍ、Ｎｚ係数は１．６であった。かかる第３の複屈折層を、アクリル系粘着剤を介して、第２の複屈折層／第１の複屈折層／保護フィルム／偏光子／第２の保護フィルムからなる積層体に貼り合わせ、第３の複屈折層／第２の複屈折層／第１の複屈折層／保護フィルム／偏光子／第２の保護フィルムからなる楕円偏光板を作製した。なお、第３の複屈折層の厚み測定には、大塚電子製の分光光度計：ＭＣＰＤ２０００を用いた。また、第３の複屈折層の面内位相差値Ｒｅ［５９０］及びＮｚ係数は、自動複屈折測定装置（王子計測機器社製：自動複屈折計ＫＯＢＲＡ３１ＰＲ）により、測定温度２３℃、測定波長５９０ｎｍで測定した。
【０１４６】
＜比較例１＞
ラビング処理において、図６に示すラビング処理装置１００Ａ（搬送ベルト３の下面に、互いに略平行に配設され、搬送ベルト３の搬送方向に沿って回転する複数（５本）の棒状のバックアップロール５Ａで支持する構成）を用いたこと以外は、実施例１に準じて楕円偏光板を作製した。
【０１４７】
＜比較例２＞
比較例２の楕円偏光板は、第１の複屈折層を形成しなかったこと以外は、実施例１に準じて楕円偏光板を作製した。
【０１４８】
＜評価結果＞
（１）搬送ベルトの平坦度評価
実施例１及び比較例１、２で用いたラビング処理装置について、搬送ベルト３の平坦度を評価した。具体的には、ラビングロール４の回転軸方向に沿った複数の箇所で、ラビングロール４と搬送ベルト３との間の隙間の寸法を隙間ゲージを用いて順次測定した。そして、ラビングロール４の回転軸方向に沿って測定した隙間の最大値と最小値との差を、搬送ベルト３表面の平坦度として評価した。
【０１４９】
上記評価の結果、比較例１で用いたラビング処理装置１００Ａでは平坦度が１３０μｍであったのに対し、実施例１及び比較例２で用いたラビング処理装置１００では平坦度が５０μｍであり、ラビング装置１００を用いると搬送ベルト３の平坦度が向上することが分かった。
【０１５０】
（２）輝点個数の評価
互いの吸収軸が直交するように配置した２枚の偏光板の間に、実施例１及び比較例１、２において作製した第２の複屈折層／プラスチックフィルムからなる積層体を挟み、視認側の偏光板の吸収軸と積層体の遅相軸（第２の複屈折層の遅相軸）とが平行になるように積層した状態で目視することにより、視認できた輝点の個数を評価した。なお、輝点個数は、積層体表面の１０ｃｍ×１０ｃｍの領域で計数し、この個数を１ｍ２当たりの個数に比例換算して評価した。また、第２の複屈折層／プラスチックフィルムからなる積層体について視認できた輝点は、第２の複屈折層を第１の複屈折層に転写して楕円偏光板を作製した後にもほぼ残存することを確認した。
【０１５１】
（３）コントラストの評価
実施例１の楕円偏光板同士を重ねた積層体、比較例１の楕円偏光板同士を重ねた積層体、比較例２の楕円偏光板を重ねた積層体について、それぞれの積層体をバックライトで照らし、白画像（偏光子の吸収軸が平行）及び黒画像（偏光子の吸収軸が直交）を表示させ、ＥＬＤＩＭ社製  商品名  「ＥＺ  Ｃｏｎｔｒａｓｔ１６０Ｄ」により、視認側の偏光子の吸収軸に対して４５°〜１３５°方向に、且つ、法線に対して−６０°〜６０°までスキャンさせた。そして、白画像におけるＹ値（ＹＷ）と、黒画像におけるＹ値（ＹＢ）とから、斜め方向のコントラスト比「ＹＷ／ＹＢ」を算出した。
【０１５２】
上記（２）及び（３）の評価結果を表１に示す。
【表１】
2008209652.tif 000011
【０１５３】
表１に示すように、実施例１及び比較例２において作製した第２の複屈折層／プラスチックフィルムからなる積層体は、輝点個数が５であり、比較例１において作製した第２の複屈折層／プラスチックフィルムからなる積層体は、輝点個数が１５であった。これは、実施例１及び比較例２に係るプラスチックフィルムの配向特性が比較例１に係るプラスチックフィルムの配向特性に比べて均一であり、これに起因する異物の付着が少なくなったものと考えられる。
【０１５４】
また、表１に示すように、コントラストについては、実施例１及び比較例１に係る楕円偏光板を重ねたそれぞれの積層体は、コントラスト１０以上の角度が全方位において最小４０度、最大５０度、最小最大の差が１０度であった。コントラスト１０以上の角度が全方位において最小４０度というのは実用上問題ないレベル（評価Ａ）である。一方、比較例２に係る楕円偏光板を重ねた積層体は、コントラストが１０以上の角度が全方位において最小３０度、最大５０度、最小最大の差が２０度であった。コントラスト１０以上の角度が全方位において最小３０度というのは実用に供しないレベル（評価Ｂ）である。
【０１５５】
以上のことから、実施例１に係る楕円偏光板は、配向特性が比較的均一であり、且つ、コントラストが実用上問題のないレベルであることが分かった。
【図面の簡単な説明】
【０１５６】
【図１】本実施形態に係る製造方法によって製造される楕円偏光板の概略構成を示す断面図である。
【図２】図１に示す楕円偏光板を構成する各層の吸収軸と遅相軸との関係を説明する分解斜視図である。
【図３】図３は、ラビング処理工程を実施するためのラビング処理装置の概略構成を示す正面図である。
【図４】図４は、図３に示すバックアップロール機構の概略構成を示す図であり、図４（ａ）は平面図を、図４（ｂ）はバックアップロール近傍の斜視図を、図４（ｃ）は長尺のプラスチックフィルムの搬送方向から見た図をそれぞれ示す。
【図５】図５は、楕円偏光板を適用した液晶パネルの概略断面図である。
【図６】図６は、本発明の比較例に係るラビング処理装置の概略構成を示す斜視図である。
【符号の説明】
【０１５７】
１，２…駆動ロール
３…搬送ベルト
４…ラビングロール
４ａ…起毛布
５…バックアップロール機構
１０…楕円偏光板
１１…偏光子
１２…保護フィルム
１３…第１の複屈折層
１４…第２の複屈折層
１５…第３の複屈折層
１６…第２の保護フィルム
５１…バックアップロール
５２…台座部
５３…支持部
５６…連結機構
１００…ラビング装置
３００…液晶パネル
Ｆ…プラスチックフィルム
Ｍ…モータ
【図１】
2008209652.tif 000012
【図２】
2008209652.tif 000013
【図３】
2008209652.tif 000014
【図５】
2008209652.tif 000015
【図４】
2008209652.tif 000016
【図６】
2008209652.tif 000017